(57)【要約】【課題】      ポリプロピレン用β−造核・光安定剤を提供する。【解決手段】  次式（Ｉ）【化１】2005534783.tif 000044［式中、Ｒ1は、水素原子、炭素原子数１ないし８のアルキル基、−Ｏ・、−ＯＨ、−ＣＨ2ＣＮ、炭素原子数１ないし１８のアルコキシ基、−ＯＨで置換された炭素原子数２ないし１８のアルコキシ基、炭素原子数５ないし１２のシクロアルコキシ基、炭素原子数３ないし６のアルケニル基、１、２若しくは３個の炭素原子数１ないし４のアルキル基でフェニル基上が置換されたか若しくは無置換の炭素原子数７ないし９のフェニルアルキル基または炭素原子数１ないし８のアシル基を表し、Ｒ2は、水素原子またはメチル基を表し、Ｒ3及びＲ4は、水素原子またはメチル基を表し、Ｘは、炭素原子数２ないし１０のアルキレン基または次式（ＩＩ−ａ−１）、（ＩＩ−ａ−２）、（ＩＩ−ａ−３）、（ＩＩ−ｂ−１）、（ＩＩ−ｂ−２）若しくは（ＩＩ−ｂ−３）【化２】2005534783.tif 000045で表される基を表し、Ｙは、炭素原子数５ないし１２のシクロアルキル基、１，２若しくは３個の炭素原子数１ないし４のアルキル基で置換された炭素原子数５ないし１２のシクロアルキル基または次式（ＩＩＩ）【化３】2005534783.tif 000046（式中、Ｒ1、Ｒ2、Ｒ3及びＲ4は、上述と同様の意味を表す。）で表される基を表す。］で表される化合物は、ポリプロピレン樹脂のためのβ−造核・光安定剤として適している。
2005534783.tif 000002
【特許請求の範囲】
【請求項１】
（１）結晶性ポリプロピレン樹脂及び
（２）１またはそれ以上の次式（Ｉ）
【化１】
2005534783.tif 000028
［式中、Ｒ1は、水素原子、炭素原子数１ないし８のアルキル基、−Ｏ・、−ＯＨ、−Ｃ
Ｈ2ＣＮ、炭素原子数１ないし１８のアルコキシ基、−ＯＨで置換された炭素原子数２な
いし１８のアルコキシ基、炭素原子数５ないし１２のシクロアルコキシ基、炭素原子数３ないし６のアルケニル基、１、２若しくは３個の炭素原子数１ないし４のアルキル基でフェニル基上が置換されたか若しくは無置換の炭素原子数７ないし９のフェニルアルキル基または炭素原子数１ないし８のアシル基を表し、
Ｒ2は、水素原子またはメチル基を表し、Ｒ3及びＲ4は、水素原子またはメチル基を表し
、
Ｘは、炭素原子数２ないし１０のアルキレン基または次式（ＩＩ−ａ−１）、（ＩＩ−ａ−２）、（ＩＩ−ａ−３）、（ＩＩ−ｂ−１）、（ＩＩ−ｂ−２）若しくは（ＩＩ−ｂ−３）
【化２】
2005534783.tif 000029
で表される基を表し、
Ｙは、炭素原子数５ないし１２のシクロアルキル基、１，２若しくは３個の炭素原子数１ないし４のアルキル基で置換された炭素原子数５ないし１２のシクロアルキル基または次式（ＩＩＩ）
【化３】
2005534783.tif 000030
（式中、Ｒ1、Ｒ2、Ｒ3及びＲ4は、上述と同様の意味を表す。）で表される基を表す。］で表されるβ−造核・光安定剤を含有する光安定化組成物であって、
成分（１）のポリプロピレン樹脂が以下の計算式
β−型結晶含有量（％）＝１００×Ｐβ1／（Ｐα1＋Ｐα2＋Ｐα3＋Ｐβ1）
（計算式中、Ｐα1ないしＰα3は、広角Ｘ線散乱により決定される、α−型結晶の
各ピーク高（最大値）及びＰβ1は、β−型結晶のピーク高（最大値）を表す。）を用い
て計算される、少なくとも５％のβ−型結晶の含有量を有することを特徴とする光安定化組成物。
【請求項２】
Ｒ1が水素原子、炭素原子数１ないし４のアルキル基、炭素原子数１ないし１０のアルコ
キシ基、シクロヘキシロキシ基、アリル基、ベンジル基またはアセチル基を表す請求項１に記載の光安定化組成物。
【請求項３】
Ｒ1が水素原子またはメチル基を表す請求項１に記載の光安定化組成物。
【請求項４】
Ｒ2、Ｒ3及びＲ4が水素原子を表す請求項１に記載の光安定化組成物。
【請求項５】
Ｙが、シクロヘキシル基または式（ＩＩＩ）で表される基を表す請求項１に記載の光安定化組成物。
【請求項６】
Ｒ1が水素原子またはメチル基を表し、Ｒ2、Ｒ3及びＲ4が水素原子を表し、Ｙが式（ＩＩＩ）で表される基である請求項１に記載の光安定化組成物。
【請求項７】
Ｘが式（ＩＩ−ａ−１）または（ＩＩ−ａ−２）で表される基を表す請求項１に記載の光安定化組成物。
【請求項８】
成分（１）のβ−型結晶が室温または温度（Ｔs）
Ｔs≦Ｔcr＋３５℃
（式中、Ｔcrは、冷却速度１０Ｋ／分の溶融したポリプロピレン樹脂の冷却から示差走査熱量測定法（ＤＳＣ）により決定される、β−造核・光安定剤をを用いない場合のポリプロピレン樹脂（成分（１））の再結晶温度を表す。）において固化及び／またはアニールされる請求項１に記載の光安定化組成物。
【請求項９】
成分（１）のポリプロピレン樹脂が１０ないし９８％のβ−型結晶を含有する請求項１に記載の光安定化組成物。
【請求項１０】
成分（１）のポリプロピレン樹脂が１５ないし８０％のβ−型結晶を含有する請求項１に記載の光安定化組成物。
【請求項１１】
ポリプロピレン樹脂が６２％より大きなヘイズ値（該ヘイズ値は、１．１ないし１．２ｍｍの厚さのプレートにおいて測定される。）を有することにより更に特徴付けられる請求
項１に記載の光安定化組成物。
【請求項１２】
成分（１）がポリプロピレンの単独重合体である請求項１に記載の光安定化組成物。
【請求項１３】
成分（１）がエチレン、炭素原子数４ないし２０のα−オレフィン、ビニルシクロヘキサン、ビニルシクロヘキセン、炭素原子数４ないし２０のアルカンジエン、炭素原子数５ないし１２のシクロアルカンジエン及びノルボルネン誘導体よりなる群より選ばれる、１またはそれ以上のコモノマーを含むポリプロピレン  ランダム共重合体、交互若しくはセグメント化共重合体またはブロック共重合体である請求項１に記載の光安定化組成物。
【請求項１４】
成分（１）が熱可塑性ポリオレフィン（ＴＰＯ）である請求項１に記載の光安定化組成物。
【請求項１５】
更に成分（３）更なる重合体（但し、成分（３）は、成分（１）とは異なる。）を含む請求項１に記載の光安定化組成物。
【請求項１６】
ポリプロピレン樹脂の光安定性を向上させ、及び、以下の計算式
β−型結晶含有量（％）＝１００×Ｐβ1／（Ｐα1＋Ｐα2＋Ｐα3＋Ｐβ1）
（計算式中、Ｐα1ないしＰα3は、広角Ｘ線散乱により決定される、α−型結晶の
各ピーク高（最大値）及びＰβ1は、β−型結晶のピーク高（最大値）を表す。）を用い
て計算される、少なくとも５％のβ−型結晶の含有量を該ポリプロピレン樹脂に与える方法であって、該ポリプロピレン樹脂中へ請求項１に記載の１またはそれ以上のβ−造核・光安定剤を配合する工程を含む方法。
【請求項１７】
ポリプロピレン樹脂のβ−造核・光安定剤としての請求項１に記載の式（Ｉ）で表される化合物の使用。
【請求項１８】
請求項１に記載の組成物を含有する造形品。
【請求項１９】
成形品である請求項１８に記載の造形品。
【請求項２０】
成形が、射出成形、ブロー成形、圧縮成形、回転成形若しくはスラッシュ成形または押出により成される請求項１９に記載の造形品。
【請求項２１】
フィルム、繊維、形材、管、瓶、タンクまたはコンテナーである請求項１８に記載の造形品。
【請求項２２】
請求項２１に記載のフィルムを延伸することにより形成される、一軸配向フィルムまたは二軸配向フィルム。
【請求項２３】
請求項２１に記載の繊維を延伸することにより形成される繊維。
【請求項２４】
１またはそれ以上の層が請求項１に記載の組成物を含有する多層構造体。
【請求項２５】
次式（Ｉ−Ａ）
【化４】
2005534783.tif 000031
［式中、Ｒ1は、水素原子、炭素原子数１ないし８のアルキル基、−Ｏ・、−ＯＨ、−Ｃ
Ｈ2ＣＮ、炭素原子数１ないし１８のアルコキシ基、−ＯＨで置換された炭素原子数２な
いし１８のアルコキシ基、炭素原子数５ないし１２のシクロアルコキシ基、炭素原子数３ないし６のアルケニル基、１、２若しくは３個の炭素原子数１ないし４のアルキル基でフェニル基上が置換されたか若しくは無置換の炭素原子数７ないし９のフェニルアルキル基または炭素原子数１ないし８のアシル基を表し、
Ｒ2は、水素原子またはメチル基を表し、Ｒ3及びＲ4は、水素原子またはメチル基を表し
、
Ｘは、炭素原子数２ないし１０のアルキレン基または次式（ＩＩ−ａ−１）、（ＩＩ−ａ−２）、（ＩＩ−ａ−３）、（ＩＩ−ｂ−１）、（ＩＩ−ｂ−２）若しくは（ＩＩ−ｂ−３）
【化５】
2005534783.tif 000032
で表される基を表し、
Ｙは、炭素原子数５ないし１２のシクロアルキル基、１，２若しくは３個の炭素原子数１ないし４のアルキル基で置換された炭素原子数５ないし１２のシクロアルキル基または次式（ＩＩＩ）
【化６】
2005534783.tif 000033
（式中、Ｒ1、Ｒ2、Ｒ3及びＲ4は、上述と同様の意味を表す。）で表される基を表すが、但し、Ｙが式(ＩＩＩ)で表される基であり、同時にＸが基（ＩＩ−ａ−１）である場合、Ｒ1は水素原子及び−Ｏ・とは異なる。］で表される化合物。
【請求項２６】
以下の式に対応する請求項２５に記載の化合物。
【化７】
2005534783.tif 000034
【化８】
2005534783.tif 000035
【化９】
2005534783.tif 000036
【化１０】
2005534783.tif 000037
【化１１】
2005534783.tif 000038
【化１２】
2005534783.tif 000039
【化１３】
2005534783.tif 000040
【化１４】
2005534783.tif 000041
【化１５】
2005534783.tif 000042
【化１６】
2005534783.tif 000043
【請求項２７】
光、熱または酸化により誘導される分解を受け易い重合体及び請求項２５に記載の化合物を含有する組成物。
【請求項２８】
光、熱または酸化により誘導される分解に対して、重合体を安定化させる方法であり、該重合体中へ請求項２５に記載の化合物を配合することを含む方法。
【発明の詳細な説明】
【技術分野】
【０００１】
本発明は、結晶性ポリプロピレン樹脂と光安定剤及びβ−型結晶生成のための造核剤として作用しうる１またはそれ以上の立体障害アミン誘導体を含む組成物、これらの誘導体の光安定，β−造核剤としての使用並びにβ−型結晶を含むポリプロピレン樹脂から製造される製品に関するものである。
【背景技術】
【０００２】
結晶性ポリプロピレンは、溶融したポリプロピレンの冷却で生成するスメクチック結晶形と同様にα、β、γ及びδ結晶形を取りうる事が知られている。β−結晶形（以降β−型結晶と称する。）は、結晶化及び破砕の様式の違いは無論のこと、融点及び密度が低い点で従来の通常のペレット中で見出される、より一般的なα−型結晶とは異なっており、そのため用途の観点から興味が持たれていた（例えば、非特許文献１参照。）。
【０００３】
ポリプロピレンのβ−型結晶は、通常の処理条件下で、対応するα−型結晶に比べて安定性が低い。ポリプロピレンの融解物を押出し冷却した場合、ポリプロピレンのα−型結晶が優位となる傾向がある。しかし、β−型結晶を高い割合で含むポリプロピレンは、ポリプロピレンを溶融、続いて冷却する際、β−型結晶の生成を誘導する適当な造核剤を加えることにより製造することができる。
【０００４】
特許文献１には、例えば、β−造核剤としてジアミド化合物を使用することが記載されている。全てのポリプロピレンのための造核剤が、必ずしもβ−結晶形の生成を誘導するわけではない。
特許文献２には、β−結晶性ポリプロピレンをベースとする樹脂の多孔性延伸物が記載されている。
【０００５】
特許文献３には、４−アミノピペリジンの誘導体が記載されている。
特許文献４には、低分子及び高分子ポリアルキルピペリジンの相乗混合物が記載されている。
特許文献５には、β−造核剤が記載されている。
特許文献６には、安定化ポリアミド組成物の製造方法が開示されている。
β−造核剤を含むポリプロピレン組成物が特許文献７に記載されている。
色素画像を形成する方法が特許文献８に記載されている。
熱可塑性樹脂が特許文献９に記載されている。
特許文献１０には、粗面を有するポリアミド繊維の製法が記載されている。
特許文献１１には、画像の光堅牢性向上のための方法が開示されている。
【０００６】
【非特許文献１】「高分子化学」１９７３年、第３０巻、ｐ．６９４−６９８
【特許文献１】米国特許第６２３５８２３号明細書
【特許文献２】欧州特許出願公開第６３２０９５号明細書
【特許文献３】英国特許第１４９２４９４号明細書
【特許文献４】米国特許第４６９２４８６号明細書
【特許文献５】欧州特許出願公開第５５７７２１号明細書
【特許文献６】国際公開第０２／０５３６３３号パンフレット
【特許文献７】欧州特許出願公開第８８７３７５号明細書
【特許文献８】米国特許第４７９７３５０号明細書
【特許文献９】独国特許出願公開第１９６０７２０３号明細書
【特許文献１０】特開平０９−０４１２１７号公報
【特許文献１１】米国特許第６０１０８１９号明細書
【発明の開示】
【発明が解決しようとする課題】
【０００７】
本発明は、光安定性組成物を提供する。
【課題を解決するための手段】
【０００８】
本発明は、（１）結晶性ポリプロピレン樹脂及び
（２）１またはそれ以上の次式（Ｉ）
【化１】
2005534783.tif 000003
［式中、Ｒ1は、水素原子、炭素原子数１ないし８のアルキル基、−Ｏ・、−ＯＨ、−Ｃ
Ｈ2ＣＮ、炭素原子数１ないし１８のアルコキシ基、−ＯＨで置換された炭素原子数２な
いし１８のアルコキシ基、炭素原子数５ないし１２のシクロアルコキシ基、炭素原子数３ないし６のアルケニル基、１、２若しくは３個の炭素原子数１ないし４のアルキル基でフェニル基上が置換されたか若しくは無置換の炭素原子数７ないし９のフェニルアルキル基または炭素原子数１ないし８のアシル基を表し、
Ｒ2は、水素原子またはメチル基を表し、Ｒ3及びＲ4は、水素原子またはメチル基を表し
、
Ｘは、炭素原子数２ないし１０のアルキレン基または次式（ＩＩ−ａ−１）、（ＩＩ−ａ−２）、（ＩＩ−ａ−３）、（ＩＩ−ｂ−１）、（ＩＩ−ｂ−２）若しくは（ＩＩ−ｂ−３）
【化２】
2005534783.tif 000004
で表される基を表し、
Ｙは、炭素原子数５ないし１２のシクロアルキル基、１，２若しくは３個の炭素原子数１ないし４のアルキル基で置換された炭素原子数５ないし１２のシクロアルキル基または次式（ＩＩＩ）
【化３】
2005534783.tif 000005
（式中、Ｒ1、Ｒ2、Ｒ3及びＲ4は、上述と同様の意味を表す。）で表される基を表す。］で表されるβ−造核・光安定剤を含有する光安定化組成物であって、
成分（１）のポリプロピレン樹脂が以下の計算式
β−型結晶含有量（％）＝１００×Ｐβ1／（Ｐα1＋Ｐα2＋Ｐα3＋Ｐβ1）
（計算式中、Ｐα1ないしＰα3は、広角Ｘ線散乱により決定される、α−型結晶の
各ピーク高（最大値）及びＰβ1は、β−型結晶のピーク高（最大値）を表す。）を用い
て計算される、少なくとも５％のβ−型結晶の含有量を有することを特徴とする、光安定化組成物に関するものである。
【発明を実施するための最良の形態】
【０００９】
Ｐβ1は、β−型結晶の（３００）面における反射強度（高さ）を表す。
Ｐα1は、α−型結晶の（１１０）面における反射強度（高さ）を表す。
Ｐα2は、α−型結晶の（０４０）面における反射強度（高さ）を表す。
Ｐα3は、α−型結晶の（１３０）面における反射強度（高さ）を表す。
β−型結晶の含有量は、A. Turner JonesらのMakromol. Chem. 75巻, 134項(1964年)に記載の方法または米国特許第５４９１１８８号明細書に記載の方法により決定される。
結晶性ポリプロピレン樹脂において、広角Ｘ線散乱により決定される５％またはそれ以上のβ−型結晶の含有量が、少なくとも１方向において観測されねばならない。
【００１０】
本発明の好ましい実施態様は、成分（１）のβ−型結晶が室温または温度（Ｔs）
Ｔs≦Ｔcr＋３５℃
（式中、Ｔcrは、冷却速度１０Ｋ／分の溶融したポリプロピレン樹脂の冷却から示差走査熱量測定法（ＤＳＣ）により決定される、β−造核・光安定剤をを用いない場合のポリプロピレン樹脂（成分（１））の再結晶温度を表す。）において固化及び／またはアニールされる光安定化組成物に関する。
【００１１】
適した固化及び／またはアニール温度Ｔsの例としては；
（Ｔcrマイナス１２０℃）ないし（Ｔcrプラス３５℃）
（Ｔcrマイナス１００℃）ないし（Ｔcrプラス３５℃）
（Ｔcrマイナス８０℃）ないし（Ｔcrプラス３５℃）
（Ｔcrマイナス６０℃）ないし（Ｔcrプラス３５℃）
（Ｔcrマイナス４０℃）ないし（Ｔcrプラス３５℃）
（Ｔcrマイナス２０℃）ないし（Ｔcrプラス３５℃）
Ｔcrないし（Ｔcrプラス３５℃）
（Ｔcrマイナス１５０℃）ないし（Ｔcrマイナス１００℃）
（Ｔcrマイナス１２０℃）ないし（Ｔcrマイナス８０℃）
（Ｔcrマイナス１２０℃）ないし（Ｔcrマイナス６０℃）
（Ｔcrマイナス１２０℃）ないし（Ｔcrマイナス４０℃）
（Ｔcrマイナス１２０℃）ないし（Ｔcrマイナス２０℃）
（Ｔcrマイナス１２０℃）ないしＴcr
（Ｔcrマイナス９０℃）ないし（Ｔcrマイナス８０℃）
（Ｔcrマイナス９０℃）ないし（Ｔcrマイナス６０℃）
（Ｔcrマイナス９０℃）ないし（Ｔcrマイナス４０℃）
（Ｔcrマイナス９０℃）ないし（Ｔcrマイナス２０℃）
（Ｔcrマイナス９０℃）ないしＴcrの範囲が挙げられる。
以下に示す固化及び／またはアニール温度Ｔsが好ましい。：
（Ｔcrマイナス８０℃）ないし（Ｔcrマイナス６０℃）
（Ｔcrマイナス８０℃）ないし（Ｔcrマイナス４０℃）
（Ｔcrマイナス８０℃）ないし（Ｔcrマイナス２０℃）
以下に示す固化及び／またはアニール温度Ｔsが特に好ましい。：
（Ｔcrマイナス１２０℃）ないし（Ｔcrマイナス１００℃）
（Ｔcrマイナス１１０℃）ないし（Ｔcrマイナス８０℃）
（Ｔcrマイナス１１０℃）ないし（Ｔcrマイナス９０℃）
（Ｔcrマイナス８０℃）ないし（Ｔcrマイナス６０℃）
（Ｔcrマイナス４０℃）ないし（Ｔcrマイナス２０℃）
（Ｔcrマイナス６０℃）ないし（Ｔcrマイナス４０℃）
（Ｔcrマイナス２０℃）ないし（Ｔcrプラス１０℃）
Ｔcrないし（Ｔcrプラス３５℃）
Ｔcr
同様に重要なものとしては：
（Ｔcrマイナス７０℃）ないし（Ｔcrプラス２０℃）
（Ｔcrマイナス６０℃）ないし（Ｔcrプラス１０℃）の範囲が挙げられる。
【００１２】
炭素原子数８までのアルキル基の例としては、メチル基、エチル基、プロピル基、イソプロピル基、ｎ−ブチル基、第ニブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基及び２−エチルヘキシル基が挙げられる。
Ｒ1の好ましい意味の一つは、炭素原子数１ないし４のアルキル基であり、特にメチル
基が挙げられる。
炭素原子数１８までのアルコキシ基の例としては、メトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシロキシ基、ドデシロキシ基、テトラデシロキシ基、ヘキサデシロキシ基及びオクタデシロキシ基が挙げられる。
Ｒ1の好ましい意味の一つは、炭素原子数１ないし１０のアルコキシ基であり、特にメ
トキシ基、プロポキシ基及びオクトキシ基が挙げられる。
−ＯＨで置換された炭素原子数２ないし１８のアルコキシ基の例としては、−Ｏ−ＣＨ2−Ｃ（ＣＨ3）2ＯＨが挙げられる。
炭素原子数５ないし１２のシクロアルキル基の例としては、シクロペンチル基、シクロヘキシル基、シクロヘプチル基、シクロオクチル基及びシクロドデシル基が挙げられる。
炭素原子数５ないし８のシクロアルキル基、特にシクロヘキシル基が好ましい。
１，２若しくは３個の炭素原子数１ないし４のアルキル基で置換された炭素原子数５ないし１２のシクロアルキル基としては、例えば、メチルシクロヘキシル基またはジメチルシクロヘキシル基が挙げられる。
炭素原子数５ないし１２のシクロアルアルコキ基の例としては、シクロペントキシ基、シクロヘキソキシ基、シクロヘプトキシ基、シクロオクトキシ基、シクロデシロキシ基及びシクロドデシロキシ基が挙げられる。炭素原子数５ないし８のシクロアルコキシ基、特に、シクロペントキシ基及びシクロヘキソキシ基が好ましい。
炭素原子数７ないし９のフェニルアルキル基の例としては、ベンジル基及びフェニルエチル基が挙げられる。
１、２若しくは３個の炭素原子数１ないし４のアルキル基でフェニル基上が置換された炭素原子数７ないし９のフェニルアルキル基としては、例えば、メチルベンジル基、ジメチルベンジル基、トリメチルベンジル基または第三ブチルベンジル基が挙げられる。
炭素原子数６までのアルケニル基の例としては、アリル基、２−メチルアリル基、ブテニル基、ペンテニル基及びヘキセニル基が挙げられる。アリル基が好ましい。１位の炭素原子が飽和しているのが好ましい。
炭素原子数８以下のアシル基の例としては、ホルミル基、アセチル基、プロピオニル基、ブチリル基、ペンタノイル基、ヘキサノイル基、ヘプタノイル基、オクタノイル基、アクリロイル基、メタクリロイル基及びベンゾイル基が挙げられる。炭素原子数１ないし８のアルカノイル基、炭素原子数３ないし８のアルケニル基及びベンゾイル基が好ましい。アセチル基及びアクリロイル基が特に好ましい。
炭素原子数１０までのアルキレンの例としては、メチレン、エチレン、プロピレン、トリメチレン、テトラメチレン、ペンタメチレン、２，２−ジメチルトリメチレン、ヘキサメチレン、トリメチルヘキサメチレン、オクタメチレン及びデカメチレンが挙げられる。
【００１３】
Ｒ1は、好ましくは、水素原子、炭素原子数１ないし４のアルキル基、炭素原子数１な
いし１０のアルコキシ基、シクロヘキシロキシ基、アリル基、ベンジル基またはアセチル基が挙げられ、特に好ましくは、水素原子またはメチル基が挙げられる。
Ｒ2、Ｒ3及びＲ4は、好ましくは水素原子が挙げられる。
Ｙは、好ましくは、シクロヘキシル基または式（ＩＩＩ）で表される基が挙げられる。
本発明の好ましい実施態様として、Ｒ1が水素原子またはメチル基であり、Ｒ2、Ｒ3及
びＲ4が水素原子であり、Ｙが式（ＩＩＩ）で表される基であるものが挙げられる。
Ｘは、好ましくは、式（ＩＩ−ａ−１）または（ＩＩ−ａ−２）で表される基が挙げられる。
【００１４】
成分（１）のポリプロピレン樹脂は、好ましいβ−型結晶の含有量が、１０ないし９８％、特に好ましくは、１５ないし８０％の範囲となる。
適したβ−型結晶の含有量の、更なる例としては、ポリプロピレン樹脂の望ましい使用目的に従って、５ないし９５％、５ないし９０％、５ないし８５％、５ないし８０％、５ないし７５％、５ないし７０％、５ないし６５％、５ないし６０％、５ないし５５％、５ないし５０％、５ないし４５％、５ないし４０％、５ないし３５％、５ないし３０％、１０ないし９５％、１０ないし９０％、１０ないし８５％、１０ないし８０％、１０ないし７５％、１０ないし７０％、１０ないし６５％、１０ないし６０％、１０ないし５５％、１０ないし５０％、１０ないし４５％、１０ないし４０％、１０ないし３５％、１０ないし３０％、２０ないし９５％、２０ないし９０％、２０ないし８５％、２０ないし８０％、２０ないし７５％、２０ないし７０％、２０ないし６５％、２０ないし６０％、２０ないし５５％、２０ないし５０％、２０ないし４５％、２０ないし４０％、２０ないし３５％、２０ないし３０％、３０ないし９５％、３０ないし９０％、３０ないし８５％、３０ないし８０％、３０ないし７５％、３０ないし７０％、３０ないし６５％、３０ないし６０％、３０ないし５５％、３０ないし５０％、３０ないし４５％、３０ないし４０％、３５ないし９５％、３５ないし９０％、３５ないし８５％、３５ないし８０％、３５ないし７５％、３５ないし７０％、３５ないし６５％、３５ないし６０％、３５ないし５５％、３５ないし５０％、３５ないし４５％、４０ないし９５％、４０ないし９０％、４０ないし８５％、４０ないし８０％、４０ないし７５％、４０ないし７０％、４０ないし６５％、４０ないし６０％、４０ないし５５％、４０ないし５０％、４５ないし９５％、４５ないし９０％、４５ないし８５％、４５ないし８０％、４５ないし７５％、４５ないし７０％、４５ないし６５％、４５ないし６０％、４５ないし５５％、５０ないし９５％、５０ないし９０％、５０ないし８５％、５０ないし８０％、５０ないし７５％、５０ないし７０％、５０ないし６５％、５０ないし６０％、５５ないし９５％、５５ないし９０％、５５ないし８５％、５５ないし８０％、５５ないし７５％、５５ないし７０％、５５ないし
６５％、６０ないし９５％、６０ないし９０％、６０ないし８５％、６０ないし８０％、６０ないし７５％、６０ないし７０％、６５ないし９５％、６５ないし９０％、６５ないし８５％、６５ないし８０％、７０ないし９５％、７０ないし９０％、７０ないし８５％及び７０ないし８０％が挙げられる。
【００１５】
本発明の好ましい実施態様によれば、ポリプロピレン樹脂は、ヘイズ値が６２％以上、特に７０％または８０％以上であり、該ヘイズ値は、１．１ないし１．２ｍｍの厚さのプレート（好ましくは、射出成形により生成される。）において測定される。ヘイズ値の範囲が６５ないし９９％、特に７０ないし９９％、７５ないし９９％または８０ないし９９％が特に好ましい。
ヘイズ値は、ＡＳＴＭ  Ｄ  １００３に従って測定し決定した。ヘイズ値とは、試料（プレート）を通過する際、入射ビームから、平均値が２．５°より大きく外れた透過光線の百分率で定義される。透明度は、２．５°より小さな角度範囲において評価される。試料は、塵、油汚れ、傷及び染みの無い、十分に平らで平行な表面を有し、明らかに内在的な空隙及び粒子が無いものとする。
本発明の好ましい実施態様として、成分（１）がポリプロピレン単独重合体であるものが挙げられる。
ポリプロピレン単独重合体には、長鎖が分岐したポリプロピレンも包含される。
【００１６】
ポリプロピレンは、異なった方法により製造することができる。以下に例を示す：
通常、１またはそれ以上の、周期律表のＩＶｂ、Ｖｂ、ＶＩｂまたはＶＩＩＩ族の金属を含有する触媒を使用する触媒重合。これらの金属は、通常、１またはそれ以上の配位子を有しており、典型的な例として、酸化物、ハロゲン化物、アルコラート類、エステル類、エーテル類、アミン類、アルキル類、アルケニル類及び／またはアリール類が挙げられ、それらは、π−またはσ−配位のどちらでもよい。これらの金属錯体は、遊離形または基質（典型的には、活性化された塩化マグネシウム、塩化チタニウム（ＩＩＩ）、アルミナまたは酸化ケイ素が挙げられる。）に固定されていてよい。これらの触媒は、重合化の媒体中に溶解または不溶であってよい。該触媒はそれ自体を重合反応に使用することができるが、更に活性化剤、典型的には、アルキル金属、金属水素化物、ハロゲン化アルキル金属、金属アルキルオキシドまたは金属アルキルオキサンを用いることもできる。（ここで金属とは、周期律表でＩａ、ＩＩａ及び／またはＩＩＩａ族の元素を表す。）該活性化剤は、都合に合わせて、更に、エステル基、エーテル基、アミノ基またはシリルエーテル基で修飾されていてよい。これらの触媒システムは、通常、フィリップス（Phillips）、スタンダードオイルインディアナ（Standard Oil Indiana）、チーグラー（ナッタ）（Ziegleer(-Natta)）、ＴＮＺ（デュポン）、メタロセンまたはシングルサイト触媒（ＳＳＣ）と呼ばれている。
【００１７】
本発明の更に好ましい実施態様によれば、成分（１）はエチレン、炭素原子数４ないし２０のα−オレフィン、ビニルシクロヘキサン、ビニルシクロヘキセン、炭素原子数４ないし２０のアルカンジエン、炭素原子数５ないし１２のシクロアルカンジエン及びノルボルネン誘導体よりなる群より選ばれる、１またはそれ以上のコモノマーを含むポリプロピレン  ランダム共重合体、交互若しくはセグメント化共重合体またはブロック共重合体であり、ポリプロピレンとコモノマーの総量で１００％となる。
ポリプロピレン共重合体には、長鎖で分岐したポリプロピレン共重合体も包含される。
好適な炭素原子数４ないし２０のα−オレフィンの例としては、１−ブテン、１−ペンテン、１−ヘキセン、１−ヘプテン、１−オクテン、１−ノネン、１−デセン、１−ウンデセン、１−ドデセン、１−テトラデセン、１−ヘキサデセン、１−オクタデセン、１−エイコセン及び４−メチル−１−ペンテンが挙げられる。
好適な炭素原子数４ないし２０のアルカンジエンの例としては、ヘキサジエン及びオクタジエンが挙げられる。
好適な炭素原子数５ないし１２のシクロアルカンジエンの例としては、シクロペンタジエン、シクロヘキサジエン及びシクロオクタジエンが挙げられる。
好適なノルボルネン誘導体の例としては、５−エチリデン−２−ノルボルネン（ＥＮＢ）、ジシクロペンタジエン（ＤＣＰ）及びメチレン−ドメチレン−ヘキサハイドロナフタリン（ＭＥＮ）が挙げられる。
プロピレン／エチレン共重合体は、例えば、５０ないし９９．９質量％、好ましくは、８０ないし９９．９質量％、特に好ましくは、９０ないし９９．９質量％のプロピレンを含有する。
【００１８】
コモノマーが、１−ノネン、１−デセン、１−ウンデセン、１−ドデセン、１−テトラデセン、１−ヘキサデセン、１−オクタデセン若しくは１−エイコセン等の炭素原子数９ないし２０のα−オレフィン、炭素原子数９ないし２０のアルカンジエン、炭素原子数９ないし１２のシクロアルカンジエン、または５−エチリデン−２−ノルボルネン（ＥＮＢ）若しくはメチレン−ドメチレン−ヘキサハイドロナフタリン（ＭＥＮ）等のノルボルネン誘導体であるプロピレン共重合体は、好ましくは、９０モル％以上、特に好ましくは、９０ないし９９．９モル％または９０ないし９９モル％のプロピレンを含有する。
コモノマーが、１−ブテン、１−ペンテン、１−ヘキセン、１−ヘプテン、１−オクテン若しくは４−メチル−１−ペンテン等の炭素原子数４ないし８のα−オレフィン、ビニルシクロヘキサン、ビニルシクロヘキセン、炭素原子数４ないし８のアルカンジエンまたは炭素原子数５ないし８のシクロアルカンジエンであるプロピレン共重合体は、好ましくは、８０モル％以上、特に好ましくは、８０ないし９９．９モル％または８０ないし９９モル％のプロピレンを含有する。
成分（１）の更なる例としては、プロピレン／イソブチレン共重合体、プロピレン／ブタジエン共重合体、プロピレン／シクロオレフィン共重合体、エチレン及び、ヘキサジエン、ジシクロペンタジエンまたはエチリデン−ノルボルネン等のジエンと一体となったプロピレンの三元重合体；プロピレン／１−オレフィン共重合体（１−オレフィンは、その場で発生される。）；並びにプロピレン／一酸化炭素共重合体が挙げられる。
本発明の、その他の好ましい実施態様として、成分（１）が熱可塑性ポリオレフィン（ＴＰＯ）であるものが挙げられる。
熱可塑性ポリオレフィン（ＴＰＯ）とは、特に、ゴム様特性を示し、ポリオレフィンをベースとするエラストマーを意味する。これらは、好ましくは、エチレンとプロピレンよりなる共重合体（ＥＰＭ）またはエチレン、プロピレン及び共役していないジエンよりなる三元重合体（ＥＰＤＭ）等が挙げられる。
本発明はまた、付加的に成分（３）更なる重合体（特に合成重合体が挙げられ、好ましくはＥＰＤＭまたはＥＰＭが挙げられる。）を含有する組成物に関するが、但し、該成分（３）は、成分（１）とは異なる。
【００１９】
好適な重合体の例としては、以下のものがあげられる。
１．モノオレフィン類及びジオレフィン類の重合体、例えば、ポリイソブチレン、ポリブタン−１−エン、ポリ−４−メチルペンタン−１−エン、ポリビニルシクロヘキサン、ポリイソプレンまたはポリブタジエン、同様に、例えば、シクロペンテンまたはノルボルネン等のシクロオレフィンの重合体、ポリエチレン（所望により架橋していてもよい。）例えば、高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。ポリオレフィン類とは、即ち、前段落で例示されたモノオレフィン類の重合体であるが、好ましくは、ポリエチレン及びポリプロピレンであり、異なった、特に以下に示す方法により、製造することができる。
ａ）ラジカル重合（通常、高圧下及び高温で行われる。）
ｂ）通常、１またはそれ以上の、周期律表のＩＶｂ、Ｖｂ、ＶＩｂまたはＶＩＩＩ族の金
属を含有する触媒を使用する触媒重合。これらの金属は、通常、１またはそれ以上の配位子を有しており、典型的な例として、酸化物、ハロゲン化物、アルコラート類、エステル類、エーテル類、アミン類、アルキル類、アルケニル類及び／またはアリール類が挙げられ、それらは、π−またはσ−配位のどちらでもよい。これらの金属錯体は、遊離形または基質（典型的には、活性化された塩化マグネシウム、塩化チタニウム（ＩＩＩ）、アルミナまたは酸化ケイ素が挙げられる。）に固定されていてよい。これらの触媒は、重合反応の媒体中に溶解または不溶であってよい。該触媒はそれ自体を重合反応に使用することができるが、更に活性化剤、典型的には、アルキル金属、金属水素化物、ハロゲン化アルキル金属、金属アルキルオキシドまたは金属アルキルオキシランを用いることもできる。（ここで金属とは、周期律表でＩａ、ＩＩａ及び／またはＩＩＩａ族の元素を表す。）該活性化剤は、都合に合わせて、更に、エステル基、エーテル基、アミノ基またはシリルエーテル基で修飾されていてよい。これらの触媒システムは、通常、フィリップス（Phillips）、スタンダードオイルインディアナ（Standard Oil Indiana）、チーグラー（ナッタ）（Ziegleer(-Natta)）、ＴＮＺ（デュポン）、メタロセンまたはシングルサイト触媒（ＳＳＣ）と呼ばれている。
２．１）に記載の重合体の混合物、例えば、ポリイソブチレンとポリプロピレンの混合物、ポリエチレンとポリプロピレンの混合物（例えば、ＰＰ／ＨＤＰＥ、ＰＰ／ＬＤＰＥ）及び異なったタイプのポリエチレンの混合物（例えば、ＬＤＰＥ／ＨＤＰＥ）。
３．モノオレフィン及びジオレフィンの互いのまたは他のビニルモノマーとの共重合体、例えば、エチレン／プロピレン共重合体、直鎖状低密度ポリエチレン（ＬＬＤＰＥ）及びその低密度ポリエチレン（ＬＤＰＥ）との混合物、プロピレン／ブタ−１−エン共重合体、プロピレン／イソブチレン共重合体、エチレン／ブタ−１−エン共重合体、エチレン／ヘキセン共重合体、エチレン／メチルペンテン共重合体、エチレン／ヘプテン共重合体、エチレン／オクテン共重合体、エチレン／ビニルシクロヘキサン共重合体、エチレン／シクロオレフィン共重合体（例えば、ＣＯＣの様なエチレン／ノルボルネン共重合体）、エチレン／１−オレフィン共重合体（１−オレフィンは、その場で発生される。）、プロピレン／ブタジエン共重合体、イソブチレン／イソプレン共重合体、エチレン／ビニルシクロヘキセン共重合体、エチレン／アクリル酸アルキルエステル共重合体、エチレン／メタクリル酸アルキルエステル共重合体、エチレン／酢酸ビニル共重合体またはエチレン／アクリル酸共重合体及びそれらの塩（イオノマー）、同様に、プロピレン及びジエン、例えば、ヘキサジエン、ジシクロペンタジエンまたはエチリデン−ノルボルネンとのエチレンの三元重合体；並びにそのような共重合体の、互いの及び上記１）に記載の重合体との混合物、例えば、ポリプロピレン／エチレン−プロピレン共重合体、ＬＤＰＥ／エチレン−酢酸ビニル共重合体（ＥＶＡ）、ＬＤＰＥ／エチレン−アクリル酸共重合体（ＥＡＡ）、ＬＬＤＰＥ／ＥＶＡ、ＬＬＤＰＥ／ＥＡＡ及び交互若しくはランダムポリアルキレン／一酸化炭素共重合体及びその他の重合体、例えばポリアミドとの混合物。
４．水素化された変性物（例えば、粘着付与剤）を包含する炭化水素樹脂（例えば、炭素原子数５ないし９）及びポリアルキレンとデンプンの混合物。
１．）ないし４．）に記載の単独重合体及び共重合体は、シンジオタクチック、イソタクチック、ヘミ−イソタクチックまたはアタクチックの何れの立体構造であってよく、アタクチック重合体が好ましい。立体ブロック重合体もまた包含される。
５．ポリスチレン、ポリ（ｐ−メチルスチレン）、ポリ（α−メチルスチレン）。
６．スチレン、α−メチルスチレン、ビニルトルエンの全ての異性体、特にｐ−ビニルトルエン、エチルスチレン、プロピルスチレン、ビニルビフェニル、ビニルナフタレン及びビニルアントラセンの全ての異性体並びにそれらの混合物を包含するビニル芳香族性モノマーから誘導される芳香族性単独重合体及び共重合体。単独重合体及び共重合体は、シンジオタクチック、イソタクチック、ヘミ−イソタクチックまたはアタクチックの何れの立体構造であってよく、アタクチック重合体が好ましい。立体ブロック重合体もまた包含される。
６ａ．前述のビニル芳香族性モノマー並びにエチレン、プロピレン、ジエン、ニトリル、
酸、無水マレイン酸、マレイミド、酢酸ビニル及び塩化ビニルから選択されるコモノマーを含有する共重合体またはこれらのアクリル酸誘導体及び混合物、例えば、スチレン／ブタジエン、スチレン／アクリロニトリル、スチレン／エチレン（インターポリマー）、スチレン／メタクリル酸アルキルエステル、スチレン／ブタジエン／アクリル酸アルキルエステル、スチレン／ブタジエン／メタクリル酸アルキルエステル、スチレン／無水マレイン酸、スチレン／アクリロニトリル／アクリル酸メチル；高衝撃強度のスチレン共重合体及び他の重合体、例えば、ポリアクリレート、ジエンポリマーまたはエチレン／プロピレン／ジエン  三元重合体の混合物；並びにスチレン／ブタジエン／スチレン、スチレン／イソプレン／スチレン、スチレン／エチレン／ブチレン／スチレンまたはスチレン／エチレン／プロピレン／スチレンの様なスチレンのブロック共重合体。
６ｂ．６．）に記載の重合体の水素化により誘導される水素化芳香族性重合体、特に、アタクチックポリスチレンの水素化により生成されるポリシクロヘキシルエチレンが含まれ、それはしばしばポリビニルシクロヘキサン（ＰＶＣＨ）と呼ばれる。
６ｃ．６ａ．）に記載の重合体の水素化により誘導される水素化芳香族性重合体。
単独重合体及び共重合体は、シンジオタクチック、イソタクチック、ヘミ−イソタクチックまたはアタクチックの何れの立体構造であってよく、アタクチック重合体が好ましい。立体ブロック重合体もまた包含される。
７．スチレンまたはα−メチルスチレンのようなビニル芳香族性モノマーのグラフト共重合体、例えば、ポリブタジエンにスチレン、ポリブタジエン−スチレンまたはポリブタジエン−アクリロニトリル共重合体にスチレン；ポリブタジエンにスチレン及びアクリロニトリル（またはメタクリロニトリル）；ポリブタジエンにスチレン、アクリロニトリル及びメタクリル酸メチル；ポリブタジエンにスチレン及び無水マレイン酸；ポリブタジエンにスチレン、アクリロニトリル及び無水マレイン酸またはマレイミド；ポリブタジエンにスチレン及びマレイミド；ポリブタジエンにスチレン及びアクリル酸またはメタクリル酸のアルキルエステル；エチレン／プロピレン／ジエン三元重合体にスチレン及びアクリロニトリル；ポリアルキルアクリレートまたはポリアルキルメタクリレートにスチレン及びアクリロニトリル、アクリレート／ブタジエン共重合体にスチレン及びアクリロニトリル、同様に、それらの６）に例示された共重合体との混合物、例えば、ＡＢＳ、ＭＢＳ、ＡＳＡまたはＡＥＳ重合体として知られている共重合体混合物。
８．ハロゲン含有重合体、例えば、ポリクロロプレン、塩化ゴム、イソブチレン−イソプレンの塩素化または臭素化された共重合体（ハロゲン化ブチルゴム）、塩素化またはスルホ塩素化されたポリエチレン、エチレンと塩素化エチレンの共重合体、エピクロルヒドリンの単独−または共重合体、特にハロゲンを含むビニル化合物の重合体、例えば、ポリビニルクロリド、ポリビニリデンクロリド、ポリビニルフルオリド、ポリビニリデンフルオリド、同様に、これらの共重合体、例えば、塩化ビニル／塩化ビニリデン、塩化ビニル／酢酸ビニルまたは塩化ビニリデン／酢酸ビニル  共重合体。
９．α，β−不飽和酸類から誘導される重合体及びそれらの誘導体、例えば、ポリアクリレート及びポリメタクリレート；アクリル酸ブチルで衝撃性が改良されたポリメチルメタクリレート、ポリアクリルアミド及びポリアクリロニトリル。
１０．９）に記載のモノマーの、互いの、または他の不飽和モノマーとの共重合体、例えば、アクリロニトリル／ブタジエン共重合体、アクリロニトリル／アクリル酸アルキルエステル共重合体、アクリロニトリル／アクリル酸アルコキシアルキルエステル若しくはアクリロニトリル／ハロゲン化ビニル共重合体またはアクリロニトリル／メタクリル酸アルキルエステル／ブタジエン三元重合体。
１１．不飽和のアルコール類及びアミン類から誘導される重合体またはそれらのアシル誘導体またはアセタール、例えば、ポリビニルアルコール、ポリビニルアセテート、ポリビニルステアレート、ポリビニルベンゾエート、ポリビニルマレエート、ポリビニルブチラール、ポリアリルフタレートまたはポリアリルメラミン；同様に、１）に記載されたオレフィンとのそれらの共重合体。
１２．環状エーテル類の単独重合体及び共重合体、例えば、ポリアルキレングリコール、
ポリエチレンオキシド、ポリプロピレンオキシドまたはそれらのビスグリシジルエーテル類との共重合体。
１３．ポリアセタール類、例えば、ポリオキシメチレン及びコモノマーとしてエチレンオキシドを含むそれらのポリオキシメチレン；熱可塑性のポリウレタン、アクリレートまたはＭＢＳで変性されたポリアセタール類。
１４．ポリフェニレンオキシド及びスルフィド、並びにスチレン重合体またはポリアミドとのポリフェニレンオキシドの混合物。
１５．一方が末端に水酸基を有するポリエーテル類、ポリエステル類またはポリブタジエン類およびもう一方が脂肪族または芳香族のポリイソシアネート類から誘導されるポリウレタン類、同様にこれらの前駆体。
１６．ジアミン類及びジカルボン酸類及び／またはアミノカルボン酸類若しくは対応するラクタム類から誘導されるポリアミド類及びコポリアミド類、例えば、ポリアミド４、ポリアミド６、ポリアミド６／６、６／１０、６／９、６／１２、４／６、１２／１２、ポリアミド１１、ポリアミド１２、ｍ−キシレンジアミンとアジピン酸から導かれる芳香族性ポリアミド；ヘキサメチレンジアミンとイソフタル酸及び／またはテレフタル酸から、改質剤としてエラストマーの存在下または非存在下で生成されるポリアミド類、例えば、ポリ−２，４，４−トリメチルヘキサメチレンテレフタルアミドまたはポリ−ｍ−フェニレンイソフタルアミド；並びに前述のポリアミド類のポリオレフィン類、オレフィン共重合体、イオノマーまたは化学的に結合した若しくはグラフトされたエラストマーとの；或いは、ポリエーテル類、例えば、ポリエチレングリコール、ポリプロピレングリコールまたはポリテトラメチレングリコールとのブロック共重合体；同様に、ＥＰＤＭまたはＡＢＳで変性されたポリアミド類またはコポリアミド類；及び加工中に縮合させたポリアミド類（ＲＩＭポリアミドシステム）。
１７．ポリウレア類、ポリイミド類、ポリアミド−イミド類、ポリエーテルイミド類、ポリエステルイミド類、ポリヒダントイン類及びポリベンズイミダゾール類。
１８．ジカルボン酸類及びジオール類及び／またはヒドロキシカルボン酸若しくは対応するラクトン類から誘導されるポリエステル類、例えば、ポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、同様に、末端に水酸基を有するポリエーテル類から誘導されるブロックコポリエーテルエステル類；並びにポリカーボネート類またはＭＢＳで変性されたポリエステル類。
１９．ポリカーボネート類及びポリエステルカーボネート類
２０．ポリケトン類
２１．ポリスルホン類、ポリエーテルスルホン類及びポリエーテルケトン類。
２２．一方がアルデヒド類及び他方がフェノール類、尿素類及びメラミン類から誘導される架橋重合体、例えば、フェノール／ホルムアルデヒド樹脂、尿素／ホルムアルデヒド樹脂及びメラミン／ホルムアルデヒド樹脂。
２３．乾燥性の及び非乾燥性のアルキド樹脂。
２４．飽和及び不飽和のジカルボン酸類と多価アルコール類のコポリエステル類及び架橋剤としてのビニル化合物から誘導される不飽和ポリエステル樹脂、及び低燃焼性のこれらのハロゲン含有改質品。
２５．置換アクリレート類から誘導される架橋性のアクリル樹脂、例えば、エポキシアクリレート類、ウレタンアクリレート類またはポリエステルアクリレート類。
２６．メラミン樹脂、尿素樹脂、イソシアネート類、イソシアヌレート類、ポリイソシアネート類またはエポキシ樹脂で架橋されたアルキド樹脂、ポリエステル樹脂及びアクリル樹脂。
２７．脂肪族の、環状脂肪族の、複素環のまたは芳香族のグリシジル化合物から誘導される架橋エポキシ樹脂、例えば、無水物類またはアミン類のような硬化剤で、促進剤を使用してまたは不使用で架橋されたビスフェノールＡ及びビスフェノールＦのジグリシジルエーテル類の生成物。
２８．セルロース、ゴム、ゼラチンのような天然重合物及びそれらの化学的に変性された類似の誘導体、例えば、セルロースアセテート、セルロースプロピオネート及びセルロースブチレート、またはメチルセルロース等のセルロースエーテル類；同様に、松脂およびそれらの誘導体。
２９．前述の重合体のブレンド（ポリブレンド）、例えば、ＰＰ／ＥＰＤＭ、ポリアミド／ＥＰＤＭ若しくはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及び共重合体、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
３０．天然または合成ゴムの水性エマルジョン、例えば、天然ラテックスまたはカルボキシル化スチレン／ブタジエン共重合体のラテックス。
【００２０】
成分（１）及び（３）のブレンドの好ましい例としては、ポリプロピレンと、プロピレン／エチレン共重合体との、プロピレン／ブチレン共重合体との、ＨＤＰＥ若しくはＬＤＰＥ等のポリエチレンとの；ポリブテン、ポリイソブチレン、ポリ−４−メチルペンテンまたは交互若しくはランダムポリアルキレン／一酸化炭素共重合体とのブレンドが挙げられる。
ポリプロピレン樹脂に加えるβ−造核・光安定剤（成分（２））の量は、所望の効果が得られる範囲であれば特に重要ではない。通常、β−結晶形の含有量が増加する効果的な量で使用される。成分（１）の質量に比して、０．０００１ないし５％、特に０．００１ないし２％、０．０５ないし０．１％、０．１ないし１％または０．１５ないし１％が適している。
そのため、本発明のβ−造核・光安定剤は、非常に少量の添加で、結晶性ポリプロピレン樹脂をβ−結晶形へ転移させることができ、上述のようなβ−型結晶を含有量する形成品が、好適な形成条件下で得ることができる。
成分（３）は、成分（１）の質量に対して、１ないし９０％、例えば、２ないし８０％または５ないし５０％の量が本発明の組成物中に存在するのが好ましい。
【００２１】
本発明の更なる実施態様は、ポリプロピレン樹脂の光安定性を向上させる方法、及び、以下の計算式
β−型結晶含有量（％）＝１００×Ｐβ1／（Ｐα1＋Ｐα2＋Ｐα3＋Ｐβ1）
（計算式中、Ｐα1ないしＰα3は、広角Ｘ線散乱により決定される、α−型結晶の
各ピーク高（最大値）及びＰβ1は、β−型結晶のピーク高（最大値）を表す。）を用い
て計算される、少なくとも５％のβ−型結晶の含有量をポリプロピレン樹脂に与える方法であって、該ポリプロピレン樹脂中へ式（Ｉ）で表される１またはそれ以上のβ−造核・光安定剤を配合する工程を含む方法である。
他の本発明の実施態様としては、式（Ｉ）で表される化合物のポリプロピレン樹脂のβ−造核剤としての使用が挙げられる。
【００２２】
本発明の樹脂組成物は、例えば、前述の成分を乾燥混合または溶液噴霧により慣用の混合器で混合し、該混合物を溶融及び一軸−または二軸押出機で混練する等、当業者によく知られている配合の標準操作手順により製造され得る。
式（Ｉ）のβ−造核・光安定剤は、ポリプロピレン樹脂に所望の段階、言い換えれば、重合反応の最中または重合体を製造した後のどちらかで添加することができる。
本発明の樹脂組成物へ、本発明の有益な効果に悪影響を及ぼさない濃度範囲で、更なる物質を加えることができる。これらの物質としては、安定剤、抗酸化剤、抗菌剤、紫外線吸収剤、熱安定剤、光安定剤、中和剤、帯電防止剤、ブロッキング防止剤、重金属不活性化剤、難燃剤、潤滑剤、過酸化物、ハイドロタルサイト、発泡剤、エラストマー、加工助剤、追加の造核剤、強化物質、可塑剤など及びこれらの混合物が挙げられる。
【００２３】
これらの慣用の添加物のより詳細な例を以下に列挙する。
１．抗酸化剤
１．１．アルキル化モノフェノール類
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、側鎖が直鎖または分岐のノニルフェノール類、例えば、２，６−ジ−ノニル−４−メチルフェノール、２，４−ジメチル−６−（１´−メチルウンデカ−１´−イル）フェノール、２，４−ジメチル−６−（１´−メチルヘプタデカ−１´−イル）フェノール、２，４−ジメチル−６−（１´−メチルトリデカ−１´−イル）フェノール及びこれらの混合物。
１．２．アルキルチオメチルフェノール類
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
１．３．ハイドロキノン類及びアルキル化ハイドロキノン類
例えば、２，６−ジ−第三ブチル−４−メトキシフェノール、２，５−ジ−第三ブチルハイドロキノン、２，５−ジ−第三アミルハイドロキノン、２，６−ジフェニル−４−オクタデシロキシフェノール、２，６−ジ−第三ブチルハイドロキノン、２，５−ジ−第三ブチル−４−ヒドロキシアニソール、３，５−ジ−第三ブチル−４−ヒドロキシアニソール、ステアリン酸  ３，５−ジ−第三ブチル−４−ヒドロキシフェニル、アジピン酸  ビス（３，５−ジ−第三ブチル−４−ヒドロキシフェニル）。
１．４．トコフェロール類
例えば、α−トコフェロール、β−トコフェロール、γ−トコフェロール、δ−トコフェロール及びそれらの混合物（ビタミンＥ）。
１．５．水酸化チオジフェニルエーテル類
例えば、２，２´−チオビス（６−第三ブチル−４−メチルフェノール）、２，２´−チオビス（４−オクチルフェノール）、４，４´−チオビス（６−第三ブチル−３−メチルフェノール）、４，４´−チオビス（６−第三ブチル−２−メチルフェノール）、４，４´−チオビス（３，６−ジ−第ニアミルフェノール）、４，４´−ビス（２，６−ジメチル−４−ヒドロキシフェニル）ジスルフィド。
１．６．アルキリデンビスフェノール類
例えば、２，２´−メチレンビス（６−第三ブチル−４−メチルフェノール）、２，２´−メチレンビス（６−第三ブチル−４−エチルフェノール）、２，２´−メチレンビス［４−メチル−６−（α−メチルシクロヘキシル）フェノール］、２，２´−メチレンビス（４−メチル−６−シクロヘキシルフェノール）、２，２´−メチレンビス（６−ノニル−４−メチルフェノール）、２，２´−メチレンビス（４，６−ジ−第三ブチルフェノール）、２，２´−エチリデンビス（４，６−ジ−第三ブチルフェノール）、２，２´−エチリデンビス（６−第三ブチル−４−イソブチルフェノール）、２，２´−メチレンビス［６−（α−メチルベンジル）−４−ノニルフェノール］、２，２´−メチレンビス［６−（α，α−ジメチルベンジル）−４−ノニルフェノール］、４，４´−メチレンビス（２，６−ジ−第三ブチルフェノール）、４，４´−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェノール）ブタン、１，１−ビス（５−第三ブチル−４−ヒドロキシ−２−メチ
ルフェニル）−３−ｎ−ドデシルメルカプトブタン、エチレングチコール  ビス［３，３−ビス（３´−第三ブチル−４´−ヒドロキシフェニル）ブチレート］、ビス（３−第三ブチル−４−ヒドロキシ−５−メチルフェニル）ジシクロペンタジエン、ビス［２−（３´−第三ブチル−２´−ヒドロキシ−５´−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
１．７．Ｏ−，Ｎ−及びＳ−ベンジル化合物類
例えば、３，５，３´，５´−テトラ−第三ブチル−４，４´−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
１．８．ヒドロキシベンジル化マロネート類
例えば、ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
１．９．芳香族ヒドロキシベンジル化合物類
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
１．１０．トリアジン化合物類
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，３，５−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサハイドロ−１，３，５−トリアジン、１，３，５−トリス（３，５−ジシクロヘキシル−４−ヒドロキシベンジル）イソシアヌレート。
１．１１．ベンジルホスホネート類
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
１．１２．アシルアミノフェノール類
例えば、４−ヒドロキシラウルアニリド、４−ヒドロキシステアルアニリド、オクチル  
Ｎ−（３，５−ジ−第三ブチル−４−ヒドロキシフェニル）カーバメート。
１．１３．β−（３，５−ジ−第三ブチル−４−ヒドロキシフェニル）プロピオン酸の一価または多価アルコール類とのエステル類
例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ´−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１４．β−（５−第三ブチル−４−ヒドロキシ−３−メチルフェニル）プロピオン酸の一価または多価アルコール類とのエステル類
例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ´−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
１．１５．β−（３，５−ジシクロヘキシル−４−ヒドロキシフェニル）プロピオン酸の一価または多価アルコール類とのエステル類
例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ´−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１６．３，５−ジ−第三ブチル−４−ヒドロキシフェニル酢酸の一価または多価アルコール類とのエステル類
例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ´−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１７．β−（３，５−ジ−第三ブチル−４−ヒドロキシフェニル）プロピオン酸のアミド類
例えば、Ｎ，Ｎ´−ビス（３，５−ジ−第三ブチル−４−ヒドロキシフェニルプロピオニル）ヘキサメチレンジアミド、Ｎ，Ｎ´−ビス（３，５−ジ−第三ブチル−４−ヒドロキシフェニルプロピオニル）トリメチレンジアミド、Ｎ，Ｎ´−ビス（３，５−ジ−第三ブチル−４−ヒドロキシフェニルプロピオニル）ヒドラジド、Ｎ，Ｎ´−ビス［２−（３−［３，５−ジ−第三ブチル−４−ヒドロキシフェニル］プロピオニルオキシ）エチル］オ
キサミド（Ｎａｕｇａｒｄ（Ｒ）ＸＬ−１、ユニロイヤル社より供給）。
１．１８．アスコルビン酸（ビタミンＣ）
１．１９．アミン系抗酸化剤
例えば、Ｎ，Ｎ´−ジ−イソプロピル−ｐ−フェニレンジアミン、Ｎ，Ｎ´−ジ−第ニブチル−ｐ−フェニレンジアミン、Ｎ，Ｎ´−ビス（１，４−ジメチルフェニル）−ｐ−フェニレンジアミン、Ｎ，Ｎ´−ビス（１−エチル−３−メチルフェニル）−ｐ−フェニレンジアミン、Ｎ，Ｎ´−ビス（１−メチルヘプチル）−ｐ−フェニレンジアミン、Ｎ，Ｎ´−ジシクロヘキシル−ｐ−フェニレンジアミン、Ｎ，Ｎ´−ジフェニル−ｐ−フェニレンジアミン、Ｎ，Ｎ´−ビス（２−ナフチル）−ｐ−フェニレンジアミン、Ｎ−イソプロピル−Ｎ´−フェニル−ｐ−フェニレンジアミン、Ｎ−（１，３−ジメチルブチル）−Ｎ´−フェニル−ｐ−フェニレンジアミン、Ｎ−（１−メチルヘプチル）−Ｎ´−フェニル−ｐ−フェニレンジアミン、Ｎ−シクロヘキシル−Ｎ´−フェニル−ｐ−フェニレンジアミン、４−（ｐ−トルエンスルファモイル）ジフェニルアミン、Ｎ，Ｎ´−ジメチル−Ｎ，Ｎ´−ジ−第ニブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えば、ｐ、ｐ´−ジ−第三オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４´−ジアミノジフェニルメタン、４，４´−ジアミノジフェニルメタン、Ｎ，Ｎ，Ｎ´，Ｎ´−テトラメチル−４，４´−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１´，３´−ジメチルブチル）フェニル］アミン、第三オクチル化Ｎ−フェニル−１−ナフチルアミン、モノ−及びジアルキル化第三ブチル／第三オクチルジフェニルアミン類の混合物、モノ−及びジアルキル化ノニルジフェニルアミン類の混合物、モノ−及びジアルキル化ドデシルジフェニルアミン類の混合物、モノ−及びジアルキル化イソプロピル／イソヘキシルジフェニルアミン類の混合物、モノ−及びジアルキル化第三ブチルジフェニルアミン類の混合物、２，３−ジヒドロ−３，３−ジメチル−４Ｈ−１，４−ベンゾチアジン、フェノチアジン、モノ−及びジアルキル化第三ブチル／第三オクチルフェノチアジン類の混合物、モノ−及びジアルキル化第三オクチルフェノチアジン類の混合物、Ｎ−アリルフェノチアジン、Ｎ，Ｎ，Ｎ´，Ｎ´−テトラフェニル−１，４−ジアミノブタ−２−エン、Ｎ，Ｎ−ビス（２，２，６，６−テトラメチルピペリド−４−イル−ヘキサメチレンジアミン、セバシン酸  ビス（２，２，６，６−テトタメチルピペリド−４−イル）、２，２，６，６−テトラメチルピペリジン−４−オン、２，２，６，６−テトラメチルピペリジン−４−オール。
【００２４】
２．ＵＶ吸収剤及び光安定剤
２．１．２−（２´−ヒドロキシフェニル）ベンゾトリアゾール類
例えば、２−（２´−ヒドロキシ−５´−メチルフェニル）ベンゾトリアゾール、２−（３´，５´−ジ−第三ブチル−２´−ヒドロキシフェニル）ベンゾトリアゾール、２−（５´−第三ブチル−２´−ヒドロキシフェニル）ベンゾトリアゾール、２−（２´−ヒドロキシ−５´−（１，１，３，３−テトラメチルブチル）フェニル）ベンゾトリアゾール、２−（３´，５´−ジ−第三ブチル−２´−ヒドロキシフェニル）−５−クロロベンゾトリアゾール、２−（３´−第三ブチル−２´−ヒドロキシ−５´−メチルフェニル）−５−クロロベンゾトリアゾール、２−（３´−第ニブチル−５´−第三ブチル−２´−ヒドロキシフェニル）ベンゾトリアゾール、２−（２´−ヒドロキシ−４´−オクチロキシフェニル）ベンゾトリアゾール、２−（３´，５´−ジ−第三アミル−２´−ヒドロキシフェニル）ベンゾトリアゾール、２−（３´，５´−ビス（α，α−ジメチルベンジル）
−２´−ヒドロキシフェニル）ベンゾトリアゾール、２−（３´−第三ブチル−２´−ヒドロキシ−５´−（２−オクチロキシカルボニルエチル）フェニル）−５−クロロベンゾトリアゾール、２−（３´−第三ブチル−５´−［２−（２−エチルヘキシロキシ）カルボニルエチル］−２´−ヒドロキシフェニル）−５−クロロベンゾトリアゾール、２−（３´−第三ブチル−２´−ヒドロキシ−５´−（２−メトキシカルボニルエチル）フェニル）−５−クロロベンゾトリアゾール、２−（３´−第三ブチル−２´−ヒドロキシ−５´−（２−メトキシカルボニルエチル）フェニル）ベンゾトリアゾール、２−（３´−第三ブチル−２´−ヒドロキシ−５´−（２−オクチロキシカルボニルエチル）フェニル）ベンゾトリアゾール、２−（３´−第三ブチル−５´−［２−（２−エチルヘキシロキシ）カルボニルエチル］−２´−ヒドロキシフェニル）ベンゾトリアゾール、２−（３´−ドデシル−２´−ヒドロキシ−５´−メチルフェニル）ベンゾトリアゾール、２−（３´−第三ブチル−２´−ヒドロキシ−５´−（２−イソオクチロキシカルボニルエチル）フェニル）ベンゾトリアゾール、２，２´−メチレンビス［４−（１，１，３，３−テトラメチルブチル）−６−ベンゾトリアゾール−２−イルフェノール］；ポリエチレングリコール３００による２−［３´−第三ブチル−５´−（２−メトキシカルボニルエチル）−２´−ヒドロキシフェニル］−２Ｈ−ベンゾトリアゾールのエステル交換生成物、
【化４】
2005534783.tif 000006
（式中、Ｒ＝３´−第三ブチル−４´−ヒドロキシ−５´−２Ｈ−ベンゾトリアゾール−２−イルフェニル）、２−［２´−ヒドロキシ−３´−（α，α−ジメチルベンジル）−５´−（１，１，３，３−テトラメチルブチル）フェニル］ベンゾトリアゾール；２−［２´−ヒドロキシ−３´−（１，１，３，３−テトラメチルブチル）−５´−（α，α−ジメチルベンジル）フェニル］ベンゾトリアゾール。
２．２．２−ヒドロキシベンゾフェノン類
例えば、４−ヒドロキシ、４−メトキシ、４−オクチロキシ、４−デシロキシ、４−ドデシロキシ、４−ベンジロキシ、４，２´，４´−トリヒドロキシ及び２´−ヒドロキシ−４，４´−ジメトキシの誘導体。
２．３．置換及び無置換安息香酸のエステル類
例えば、サリチル酸４−第三ブチルフェニル、サリチル酸フェニル、サリチル酸オクチルフェニル、ジベンゾイルレゾルシノール、ビス（４−第三ブチルベンゾイル）レゾルシノール、ベンゾイルレゾルシノール、３，５−ジ−第三ブチル−４−ヒドロキシ安息香酸２，４−ジ−第三ブチルフェニル、３，５−ジ−第三ブチル−４−ヒドロキシ安息香酸ヘキサデシル、３，５−ジ−第三ブチル−４−ヒドロキシ安息香酸オクタデシル、３，５−ジ−第三ブチル−４−ヒドロキシ安息香酸２−メチル−４，６−ジ−第三ブチルフェニル。２．４．アクリレート類
例えば、α−シアノ−β，β−ジフェニルアクリル酸エチル、α−シアノ−β，β−ジフェニルアクリル酸イソオクチル、α−カルボメトキシ桂皮酸メチル、α−シアノ−β−メチル−ｐ−メトキシ桂皮酸メチル、α−シアノ−β−メチル−ｐ−メトキシ桂皮酸ブチル、α−カルボメトキシ−ｐ−メトキシ桂皮酸メチル及びＮ−（β−カルボメトキシ−β−シアノビニル）−２−メチルインドリン。
２．５．ニッケル化合物類
例えば、ｎ−ブチルアミン、トリエタノールアミンまたはＮ−シクロヘキシルジエタノールアミン等の更なる配位子を有するかまたは有しない、１：１または１：２錯体等である２，２´−チオビス［４−（１，１，３，３−テトラメチルブチル）フェノール］のニッケル錯体、ジブチルジチオカルバミン酸ニッケル、モノアルキルエステルのニッケル塩、例えば、４−ヒドロキシ−３，５−ジ−第三ブチルベンジルホスホン酸のメチルまたはエチルエステル、ケトオキシム類、例えば、２−ヒドロキシ−４−メチルフェニルウンデシルケトオキシムのニッケル錯体、更なる配位子を有するかまたは有しない１−フェニル−
４−ラウリル−５−ヒドロキシピラゾールのニッケル錯体。
２．６．オキサミド類
例えば、４，４´−ジオクチロキシオキサニリド、２，２´−ジエトキシオキサニリド、２，２´−ジオクチロキシ−５，５−ジ−第三ブトキサニリド、２，２´−ジドデシロキシ−５，５−ジ−第三ブトキサニリド、２−エトキシ−２´−エチルオキサニリド、Ｎ，Ｎ´−ビス（３−ジメチルアミノプロピル）オキサミド、２−エトキシ−５−第三ブチル−２´−エトキサニリド及びその２−エトキシ−２´−エチル−５，４´−ジ−第三ブトキサニリドとの混合物、ｏ−及びｐ−メトキシ−ジ置換オキサニリド類の混合物並びにｏ−及びｐ−エトキシ−ジ置換オキサニリド類の混合物。
２．７．２−（２−ヒドロキシフェニル）−１，３，５−トリアジン類
例えば、２，４，６−トリス（２−ヒドロキシ−４−オクチロキシフェニル）−１，３，５−トリアジン、２−（２−ヒドロキシ−４−オクチロキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピロキシフェニル）−６−（２，４−ジメチルフェニル）−１，３，５−トリアジン、２−（２−ヒドロキシ−４−オクチロキシフェニル）−４，６−ビス（４−メチルフェニル）−１，３，５−トリアジン、２−（２−ヒドロキシ−４−ドデシロキシフェニル）−４，６−ビス（２，４−ジメチルフェニル）−１，３，５−トリアジン、２−（２−ヒドロキシ−４−トリデシロキシフェニル）−４，６−ビス（２，４−ジメチルフェニル）−１，３，５−トリアジン、２−［２−ヒドロキシ−４−（２−ヒドロキシ−３−ブチロキシプロポキシ）フェニル］−４，６−ビス（２，４−ジメチルフェニル）−１，３，５−トリアジン、２−［２−ヒドロキシ−４−（２−ヒドロキシ−３−オクチロキシプロピロキシ）フェニル］−４，６−ビス（２，４−ジメチルフェニル）−１，３，５−トリアジン、２−［４−（ドデシロキシ／トリデシロキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシロキシプロポキシ）フェニル］−４，６−ビス（２，４−ジメチルフェニル）−１，３，５−トリアジン、２−（２−ヒドロキシ−４−ヘキシロキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピロキシ］フェニル｝−４，６−ビス（２，４−ジメチルフェニル）−１，３，５−トリアジン。
【００２５】
３．金属不活性化剤
例えば、Ｎ，Ｎ´−ジフェニルオキサミド、Ｎ−サリチラル−Ｎ´−サリチロイル  ヒドラジン、Ｎ，Ｎ´−ビス（サリチロイル）ヒドラジン、Ｎ，Ｎ´−ビス（３，５−ジ−第三ブチル−４−ヒドロキシフェニルプロピオニル）ヒドラジン、３−サリチロイルアミノ−１，２，４−トリアゾール、ビス（ベンジリデン）オキザリルジヒドラジド、オキサニリド、イソフタロイルジヒドラジド、セバコイルビスフェニルヒドラジド、Ｎ，Ｎ´−ジアセチルアジポイルジヒドラジド、Ｎ，Ｎ´−ビス（サリチロイル）オキザリルジヒドラジド、Ｎ，Ｎ´−ビス（サリチロイル）チオプロピオニルジヒドラジド。
【００２６】
４．ホスファイト類及びホスフォナイト類
例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−第三ブチルフェニル）ホスファイト、ジイソデシルペンタエリスリ
トールジホスファイト、ビス（２，４−ジ−第三ブチルフェニル）ペンタエリスリトールジホスファイト、ビス（２，４−ジ−クミルフェニル）ペンタエリスリトールジホスファイト、ビス（２，６−ジ−第三ブチル−４−メチルフェニル）ペンタエリスリトールジホスファイト、ジイソデシロキシペンタエリスリトールジホスファイト、ビス（２，４−ジ−第三ブチル−６−メチルフェニル）ペンタエリスリトールジホスファイト、ビス（２，４，６−トリス（第三ブチルフェニル）ペンタエリスリトールジホスファイト、トリステアリルソルビトールトリホスファイト、テトラキス（２，４−ジ−第三ブチルフェニル）−４，４´−ビフェニレンジホスホナイト、６−イソオクチロキシ−２，４，８，１０−テトラ−第三ブチル−１２Ｈ−ジベンズ［ｄ，ｇ］−１，３，２−ジオキサホスホシン、２，２´，２´´−ニトリロ［トリエチルトリス（３，３´，５，５´−テトラ−第三ブチル−１，１´−ビフェニル−２，２−ジル）ホスファイト］、２−エチルヘキシル（３，３´，５，５´−テトラ−第三ブチル−１，１´−ビフェニル−２，２−ジル）ホスファイト、５−ブチル−５−エチル−２−（２，４，６−トリ−第三ブチルフェノキシ）−１，３，２−ジオキサホスフィラン。
以下に示すホスファイト類が特に好ましい。
トリス（２，４−ジ−第三ブチルフェニル）ホスファイト（Ｉｒｇａｆｏｓ（Ｒ）１６８、チバ−ガイギー社）、トリス（ノニルフェニル）ホスファイト、
【化５】
2005534783.tif 000007
【化６】
2005534783.tif 000008
【００２７】
５．ヒドロキシルアミン類
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化された獣脂アミンから誘導されるＮ，Ｎ−ジアルキルヒドロキシルアミン。
６．ニトロン類
例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化された獣脂アミンから誘導されたＮ，Ｎ−ジアルキルヒドロキシルアミンから誘導されたニトロン。
７．チオ相乗剤
例えば、チオジプロピオン酸ジラウリルまたはチオジプロピオン酸ジステアリル
８．過酸化物補足剤
例えば、β−チオジプロピオン酸のエステル類、例えば、ラウリル、ステアリル、ミリスチルまたはトリデシルのエステル、メルカプトベンズイミダゾールまたは２−メルカプトベンズイミダゾールの亜鉛塩、ジブチルジチオカルバミン酸亜鉛、ジオクタデシルジスルフィド、テトラキス（β−ドデシルメルカプト）プロピオン酸ペンタエリスリトール。
９．ポリアミド安定剤
例えば、ヨウ化物および／またはリン化合物を併用する銅塩および２価のマンガン。
１０．塩基性補助安定剤
例えば、メラミン、ポリビニルピロリドン、ジシアンジアミド、トリアリルシアヌレート、尿素誘導体、ヒドラジン誘導体、アミン類、ポリアミド類、ポリウレタン類、高級脂肪酸類のアルカリ金属塩類及びアルカリ土類金属塩類、例えば、ステアリン酸カルシウム、ステアリン酸亜鉛、ベヘン酸マグネシウム、ステアリン酸マグネシウム、リシノール酸ナトリウム及びパルミチン酸カリウム、ピロカテコール酸アンチモンまたはピロカテコール酸亜鉛。
１１．他の添加物
例えば、可塑剤、滑剤、レオロジー添加物、触媒、流量調整剤、蛍光増白剤、防炎加工剤、帯電防止剤及び発泡剤。
１２．ベンゾフラノン類及びインドリノン類
例えば、米国特許第４３２５８６３号明細書、米国特許第４３３８２４４号明細書、米国特許第５１７５３１２号明細書、米国特許第５２１６０５２号明細書、米国特許第５２５
２６４３号明細書、独国特許出願公開第４３１６６１１号明細書、独国特許出願公開第４３１６６２２号明細書、独国特許出願公開第４３１６８７６号明細書、欧州特許出願公開第０５８９８３９号明細書若しくは欧州特許出願公開第０５９１１０２号明細書に開示されているものまたは３−［４−（２−アセトキシエトキシ）フェニル］−５，７−ジ−第三ブチルベンゾフラン−２−オン、５，７−ジ−第三ブチル−３−［４−（２−ステアロイロキシエトキシ）フェニル］ベンゾフラン−２−オン、３，３´−ビス［５，７−ジ−第三ブチル−３−（４−［２−ヒドロキシエトキシ］フェニル）ベンゾフラン−２−オン、
５，７−ジ−第三ブチル−３−（４−エトキシフェニル）ベンゾフラン−２−オン、３−（４−アセトキシ−３，５−ジメチルフェニル）−５，７−ジ−第三ブチルベンゾフラン−２−オン、３−（３，５−ジメチル−４−ピバロイロキシフェニル）−５，７−ジ−第三ブチルベンゾフラン−２−オン、３−（３，４−ジメチルフェニル）−５，７−ジ−第三ブチルベンゾフラン−２−オン、３−（２，３−ジメチルフェニル）−５，７−ジ−第三ブチルベンゾフラン−２−オン。
【００２８】
慣用の添加物に対する、β−造核・光安定剤（成分（２））の質量比は、例えば、１：１０００ないし１００：１、好ましくは１：１００ないし１００：１、１：９０ないし９０：１、１：８０ないし８０：１、１：７０ないし７０：１、１：６０ないし６０：１、１：５０ないし５０：１、１：４０ないし４０：１、１：３０ないし３０：１、１：２０ないし２０：１、１：１０ないし１０：１、１：５ないし５：１、１：４ないし４：１、１：３ないし３：１、１：２ないし２：１または１：１。一般的に、慣用の添加物が、成分（１）に比して、好ましくは、０．０００１ないし５質量％または０．００１ないし３質量％、特に、０．００１ないし２質量％または０．０１ないし０．２５質量％の量、本願発明の組成物中に存在する。
成分（１）のポリプロピレン樹脂は、成分（１）に比して、１またはそれ以上の加工安定剤を、例えば、０．００１ないし２質量％含んでいるのが好ましい。
本発明の樹脂組成物の加工の例としては、射出ブロー成形、押出、ブロー成形、回転成形、インモールドデコレーション（バックインジェクション）、スラッシュ成形、射出成形、共射出成形、発泡、圧縮成形、加圧、フィルム押出（キャスト・フィルム；ブロン・フィルム）、紡糸（織物、不織布）、延伸（一軸、ニ軸）、アニーリング、深絞り、カレンダ加工、機械的変形、焼結、同時押出、コーティング、ラミネーション、架橋（照射、過酸化物、シラン）、蒸着、共溶融、グルー、バルカナイズ加工、熱成形、パイプ押出、異形押出、シート押出、シート鋳造、スピンコーティング、ストラッピング、発泡、再生／補修、押出コーティング、ビスブレーク処理（過酸化物、熱）、繊維溶融ブロー、スパンボンデッド、表面処理（コロナ放電、火炎、プラズマ）、殺菌（ガンマ線、電子ビームによる）、ゲルコーティング、テープ押出、ＳＭＣ加工またはプラスチゾル。
【００２９】
本発明で得られる結晶性ポリプロピレン樹脂組成物は、慣用の成形機を用いる、射出、圧縮、ブロー成形、回転成形及び／または他の公知の成形技術で成形するのが好ましい。
成形条件は、一般的に採用されているものを用いることができる。典型的な好ましい成形条件としては、以下のものを挙げることができる。射出成形：樹脂温度は約１８０ないし３２０℃、好ましくは約２００ないし３００℃；金型温度は約０ないし１２０℃、好ましくは約３０ないし８０℃。ブロー成形：樹脂温度は約１８０ないし３００℃、好ましくは約２００ないし２８０℃；金型温度は約２０ないし１４０℃、好ましくは約６０ないし１２０℃。圧縮成形：融解樹脂の温度は約１８０ないし３００℃、好ましくは約２００ないし２８０℃；冷却温度は約１０ないし１２５℃、好ましくは約３０ないし１００℃。
基準物質よりβ−結晶形をより高い比率で含有し、色の面で満足できる成形製品は、上述の成型条件下で、例えば、上述の混合方法の使用により生成される本発明の樹脂組成物を成形することにより、容易に得ることができる。通常、実質的にβ−結晶形を含まず、主にα−結晶形より成る慣用のポリプロピレン樹脂ペレットと比較して、該ポリプロピレ
ン成形製品は、より低い融点を有し、加熱下の変形においてより少ない力しか必要としない。そのため、該成形製品は、二次的な加工性及び機械的特性の改善に多大な貢献をする。該製品には、包装、コンテナー、バンパー、ハウジング、工業製品（例えばギヤ）及びその他、多種多様の形態が包含される。
本発明の樹脂組成物を用いると、最終製品中のα−型結晶とβ−型結晶の比率は、適切な固化条件により要求どおりにコントロールすることができる。上記の成形条件下で、適切に冷却条件を選択することにより、α−型結晶とβ−型結晶の比率をコントロールすることができる。この特徴は、特に粗面処理、例えば、ニ軸配向性フィルム及び繊維において有益である。そのような粗面を有するフィルムは、優れたアンチブロッキング性質、印刷適性及び付着性等を示し、パッキングフィルム、トレーシングペーパー、油浸タイプのプラスチックコンデンサー及びその他の分野においてはなはだ有益である。
【００３０】
本発明の樹脂組成物は、種々の造形品の製造のために有利に使用することができる。例えば：
Ｉ−１）浮遊装置、海洋用途、平底船、ブイ、甲板用プラスチックランバー、桟橋、ボート、カヤック、オール及び海岸強化材。
Ｉ−２）自動車用途、特に、バンパー、ダッシュボード、バッテリー、リアー及びフロントの内張り、ボンネット下部の形成部、帽子棚、トランクの内張り、内装の内張り、エアーバックのカバー、付属品（ライト）のための電子成形物、ダッシュボード用窓ガラス、ヘッドランプガラス、機器パネル、外装の内張り、屋内装飾品、自動車ライト、ヘッドライト、パーキングライト、リアーライト、ストップライト、内装及び外装装備；ドアパネル；ガスタンク、フロントガラス、後部窓；座席基材、外装パネル、電線絶縁、密閉のための異形押出物、被覆加工物、ピラーカバー、車台部、排気装置、燃料フィルター／フィラー、燃料ポンプ、燃料タンク、車体側面成形物、コンバーティブルトップ、外装にある鏡、外装装備、ファスナー／固定具、フロントエンド構成部、ガラス、ヒンジ、施錠機構、荷物室／天井ラック、押型／型打部分、シール、サイド・インパクト・プロテクション、消音材／絶縁材及びサンルーフ。
Ｉ−３）道路交通装置、特に、標識、道路表示のためのポスト、カーアクセサリー、警告板、医薬品ケース、ヘルメット、タイヤ。
Ｉ−４）備品を含む、飛行機、鉄道、モーターカー（自動車、オートバイ）のための装置。
Ｉ−５）宇宙用途、特に、ロケット及び衛星、例えば、再突入シールドのための装置。
Ｉ−６）建築及び設計、鉱業用途、騒音除去システム、街路避難所及びシェルターのための装置。
【００３１】
ＩＩ−１）器具、ケース及びカバー一般並びに電気／電子器具（パーソナルコンピューター、電話、携帯電話、プリンター、テレビセット、オーディオ及びビデオ装置）、植木鉢、衛生ＴＶアンテナ及びパネル装置。
ＩＩ−２）鉄または織物のような他の材質のための被覆。
ＩＩ−３）電子産業のための装置、特に、プラグ、特に、コンピューターのプラグのための絶縁体、電気及び電子部品のためのケース、プリント基板、及びチップ、チェックカードまたはクレジットカードのような電子データ記憶のための材料。
ＩＩ−４）電気器具、特に、洗濯機、乾燥機、オーブン（電子レンジ）、食器洗浄機、ミキサー及びアイロン。
ＩＩ−５）照明器具（例えば、街燈、ランプシェード）のカバー。
ＩＩ−６）ワイヤー及びケーブルにおける用途（半導体、絶縁及びケーブル被覆）
ＩＩ−７）コンデンサー、冷蔵庫、加熱装置、エアコン、電子機器の封入、半導体、コヒーマシーン及び電気掃除機のための薄膜。
【００３２】
ＩＩＩ−１）歯車（ギア）、スライド接続具、スペーサー、スクリュー、ボルト、ハンド
ル及びノブのような工業製品。
ＩＩＩ−２）ローターの歯、換気扇及び風車の羽、ソーラー装置、水泳プール、水泳プールカバー、プールの中敷き、池の中敷き、押入れ、洋服ダンス、隔壁、薄壁、折り畳み式壁、屋根、シャッター（例えば、ロールシャッター）、接続具、パイプの連結具、スリーブ及びコンベアベルト。
ＩＩＩ−３）サニタリー製品、特に、シャワー個室、便座、カバー及びシンク。
ＩＩＩ−４）衛生製品、特におしめ（赤ちゃん用、成人失禁用）、女性衛生製品、シャワーカーテン、ブラシ、マット、浴槽、移動トイレ、歯ブラシ及びおまる。
ＩＩＩ−５）水、排水及び化学製品のためのパイプ（交差結合有または無）ワイヤー及びケーブル保護のためのパイプ、ガス、オイル及び下水のためのパイプ、雨樋、竪樋及び排水システム。
ＩＩＩ−６）あらゆる形状（窓ガラス）の及び外壁の形材
ＩＩＩ−７）ガラス代用品、特に、押出プレート、ビル用ガラス（一枚の、２枚のまたは多層の壁）、飛行機、学校、押出シート、建築のガラスのための窓フィルム、電車、輸送機関、サニタリー製品及び温室。
ＩＩＩ−８）プレート（壁、裁断板）、押出コーティング（写真紙、テトラパック及びパイプコーティング）、サイロ、木材代用品、プラスチックランバー、木材複合材料、壁、表面、家具、化粧紙、フロアーカバー（内装及び外装用途）、フローリング、床板及びタイル。
ＩＩＩ−９）吸気及び排気管。
ＩＩＩ−１０）セメント−、コンクリート−、複合材料−用途及びカバー、外壁及び被覆、手すり、バニスター、台所調理台、屋根材、屋根シート、タイル及び防水シート。
【００３３】
ＩＶ−１）プレート（壁、裁断板）、トレイ、人工ガラス、スタジアム競技場（アスレチック）の人工カバー、スタジアム競技場（アスレチック）の人工フロアー及びテープ。
ＩＶ−２）長及び短の織物繊維、繊維（カーペット／衛生製品／ジオテキスタイル／単繊維；フィルター；拭き取り繊維／カーテン（シェード）／医療用途）、バルク繊維（例えばガウン／衣服の保護の用途）、ネット、ロープ、ケーブル、ひも、コード、スレッド、安全シートベルト、衣服、肌着、手袋；ブーツ；ゴム長靴、下着衣料、衣料品、水着、運動着、雨傘（日傘、サンシェード）、パラシュート、パラグライダー、セイル、“バルーン−シルク”キャンピング製品、テント、エアベッド、サンベッド、バルクバッグ及びバッグ。
ＩＶ−３）膜、断熱材、屋根、トンネル、ごみ集積場、池のためのカバー及びシート、壁被覆膜、ジオメンブレン、水泳プール、カーテン（シェード）／サンシールド、日よけ、天蓋、壁紙、食品パッキング及びラッピング（柔軟及び硬い）、医療用パッキング（柔軟及び硬い）、エアバッグ／安全ベルト、アーム及びヘッドレスト、カーペット、センターコンソール、ダッシュボード、コックピット、ドア、オーバーヘッドコンソールモジュール、ドアトリム、ヘッドライナー、内装照明、内装鏡、手荷物棚、リアーラゲージカバー、シート、ステアリングコラム、ハンドル、繊維製品及びトランクトリム。
【００３４】
Ｖ）フィルム（包装、堆積、積層、農業及び園芸、温室、マルチ、トンネル、サイレージ）、圧縮包装、水泳プール、くず入れ袋、壁紙、伸縮フィルム、ラフィア、脱塩フィルム、バッテリー及び接続器。
【００３５】
ＶＩ−１）食品パッキング及びラッピング（柔軟及び硬い）、ＢＯＰＰ、ＢＯＰＥＴ、ボトル。
ＶＩ−２）ボックス（枠箱）、ラゲージ、収納箱、家庭用品箱、パレット、棚、トラック、ねじくぎ箱、パック及び缶のような貯蔵システム。
ＶＩ−３）カートリッジ、注射器、医療用途、あらゆる輸送機関のためのコンテナー、廃棄物かご及び廃棄物ビン、廃棄物バッグ、ビン、ゴミ箱、ビンライナー、車輪付きゴミ箱
、コンテナー一般、水／排水／化学薬品／ガス／オイル／ガソリン／ディーゼルのためのタンク；タンクライナー、ボックス、枠箱、バッテリーケース、餌入れ、ピストン、眼科用途、診断機器及び医薬品のブリスターパッキングのような医療機器。
【００３６】
ＶＩＩ−１）押出コーティング（写真紙、テトラパック、パイプコーティング）、あらゆる種類の家庭製品（例えば、電気器具、魔法瓶／衣服ハンガー）、プラグ、ワイヤー及びケーブル止め具、ジッパー、クロージャー、ロック及びスナップ−クロージャーのような留め付け装置。
ＶＩＩ−２）サポート機器、スポーツ及びフィットネスのようなレジャータイムのための製品、体育マット、スキーブーツ、インラインスケート、スキー、ビッグフット、アスレチック地面（例えば、テニスグランド）；ボトルのためのねじ蓋、蓋、ストッパー及び缶。
ＶＩＩ−３）家具一般、発泡製品（クッション、衝撃吸収剤）、泡、スポンジ、ふきん、マット、ガーデンチェアー、スタジアムシート、テーブル、カウチ、おもちゃ、組立用具（ボード、フィギュア、ボール）、プレイハウス、滑り台及び遊具。
ＶＩＩ−４）光及び磁気データ保存のための物質。
ＶＩＩ−５）台所用品（食事、飲む、調理、備蓄）。
ＶＩＩ−６）ＣＤ、カセット及びビデオテープのためのボックス；ＤＶＤ電子機器、あらゆる種類のオフィス供給品（ボールペン、印鑑及びインクパッド、マウス、棚、トラック）、あらゆる容積及び内容物（飲料、洗剤、香水を含む化粧品）のボトル、及び接着テープ。
ＶＩＩ−７）フットウェアー（靴／靴のソール）、インソール、スパッツ、接着剤、構造用接着剤、食品ボックス（果物、野菜、肉、魚）、合成紙、ボトルのラベル、カウチ、人工関節（人間）、印刷プレート（フレキソ印刷）、印刷された回路基板及び表示技術製品。
ＶＩＩ−８）充填された重合体のデバイス（タルク、チョーク、陶土（カオリン）、珪灰石、顔料、黒炭、ＴｉＯ2、雲母、ナノ複合材料、白雲石、ケイ酸塩、ガラス、アスベス
トで）。
【００３７】
従って、本発明の更なる実施態様は、上述の樹脂組成物を含む造形品、特に、フィルム、繊維、形材、管、瓶、タンクまたはコンテナーに関する。
成形品が好ましい。該成形は、特に、射出、ブロー、圧縮、回転成形若しくはスラッシュ成形または押出により達成される。
本発明の更なる実施態様は、上述の組成物を含むフィルムを延伸することにより形成される、一軸配向フィルムまたは二軸配向フィルムに関する。
本発明の他の実施態様は、上述の組成物を含む繊維を引き伸ばすことにより形成される繊維である。
本発明は、更に、１またはそれ以上の層が上述の組成物を含有する多層構造に関する。
式（Ｉ）で表される化合物は、実施例に記載されたように、公知の方法と同様に製造することが出来る。
【００３８】
本発明の更なる実施態様は、次式（Ｉ−Ａ）で表される新規な化合物に関する。
【化７】
2005534783.tif 000009
［式中、Ｒ1は、水素原子、炭素原子数１ないし８のアルキル基、−Ｏ・、−ＯＨ、−Ｃ
Ｈ2ＣＮ、炭素原子数１ないし１８のアルコキシ基、−ＯＨで置換された炭素原子数２な
いし１８のアルコキシ基、炭素原子数５ないし１２のシクロアルコキシ基、炭素原子数３ないし６のアルケニル基、１、２若しくは３個の炭素原子数１ないし４のアルキル基でフェニル基上が置換されたか若しくは無置換の炭素原子数７ないし９のフェニルアルキル基または炭素原子数１ないし８のアシル基を表し、
Ｒ2は、水素原子またはメチル基を表し、Ｒ3及びＲ4は、水素原子またはメチル基を表し
、
Ｘは、炭素原子数２ないし１０のアルキレン基または次式（ＩＩ−ａ−１）、（ＩＩ−ａ−２）、（ＩＩ−ａ−３）、（ＩＩ−ｂ−１）、（ＩＩ−ｂ−２）若しくは（ＩＩ−ｂ−３）
【化８】
2005534783.tif 000010
で表される基を表し、
Ｙは、炭素原子数５ないし１２のシクロアルキル基、１，２若しくは３個の炭素原子数１ないし４のアルキル基で置換された炭素原子数５ないし１２のシクロアルキル基または次式（ＩＩＩ）
【化９】
2005534783.tif 000011
（式中、Ｒ1、Ｒ2、Ｒ3及びＲ4は、上述と同様の意味を表す。）で表される基を表す。］で表される化合物、但し、Ｙが式(ＩＩＩ)で表される基であり、同時にＸが基（ＩＩ−ａ−１）である場合、Ｒ1は水素原子及び−Ｏ・とは異なる。
【００３９】
式（Ｉ）及び式（Ｉ−Ａ）で表される化合物の例としては、
【化１０】
2005534783.tif 000012
【化１１】
2005534783.tif 000013
【化１２】
2005534783.tif 000014
【化１３】
2005534783.tif 000015
【化１４】
2005534783.tif 000016
【化１５】
2005534783.tif 000017
【化１６】
2005534783.tif 000018
【化１７】
2005534783.tif 000019
【化１８】
2005534783.tif 000020
【化１９】
2005534783.tif 000021
が挙げられる。
【００４０】
本発明の更なる実施態様は、光、熱または酸化により誘導される分解を受け易い重合体、好ましくは、合成重合体、及び式（Ｉ−Ａ）で表される新規な化合物を含有する組成物である。
好適な重合体の例としては、成分（３）の項目１ないし３０として列記したものが挙げられる。
本発明の他の実施態様は、光、熱または酸化により誘導される分解に対して、重合体、好ましくは、合成重合体を安定化させる方法であり、該重合体中へ式（Ｉ−Ａ）で表される新規な化合物を配合することを含むものである。
【実施例】
【００４１】
以下の実施例において更に詳細に本発明について説明する。
特段の指定がなければ、前述及び後述において、全てのパーツ及び百分率は、質量に基づき、全ての温度は、摂氏（℃）で示される。
【００４２】
実施例Ａ：次式の化合物の調製
【化２０】
2005534783.tif 000022
２．５Ｌの撹拌器、温度計及び冷却管を装着した三つ口フラスコに、１５３．３ｇ（１．０ｍｏｌ）の４−アミノ−２，２，６，６−テトラメチルピペリジン、１２．５ｇ（０．２９ｍｏｌ）の無水塩化リチウム、２２３ｇ（２．１６ｍｏｌ）のトリエチルアミン及び７５０ｍＬのＮ−メチルピロリドン（ＮＭＰ）を加えた。この混合物を５℃に冷却し、
２５０ｍＬのＮＭＰに７６．９ｇ（０．３７５ｍｏｌ）の塩化テレフタロイルを加えた溶液を３０分内で加えた。この黄色の懸濁液は、それから７５ないし８０℃に加熱し、２時間撹拌した。反応混合物は冷却後、３ｌの氷水に注がれた。沈殿物を濾過により回収し、１００℃で減圧下乾燥した。得られた粗生成物は、それから、１ｌのＮＭＰから再結晶された。目的の生成物は、白色結晶として得られた。
収量：１２４ｇ（理論値の７５％）
融点：３３０−３３５℃
Ｃ26Ｈ42Ｎ2Ｏ2の元素分析：
計算値：Ｃ  ７０．５５％、Ｈ  ９．５６％、Ｎ  １２．６６％．
実測値：Ｃ  ７０．１１％、Ｈ  ９．４５％、Ｎ  １２．６２％
【００４３】
実施例Ｂ：次式の化合物の調製
【化２１】
2005534783.tif 000023
７５０ｍＬの撹拌器、温度計、ロート及び還流冷却管を備えた丸底三つ口フラスコ中で、８３．７５ｇ（０．２６ｍｏｌｅ）の４−アミノ−２，２，６，６−テトラメチルピペリジンを３５０ｍＬのＮ，Ｎ−ジメチルホルムアミドに溶解した。３０．７１ｇ（０．３０４ｍｏｌｅ）及び８．５ｇ（０．２ｍｏｌｅ）の塩化リチウムを室温下定常的に撹拌しながら加えた。該溶液を０℃に冷却し、激しく撹拌しながら、１時間かけて６５．８ｇ（０．２６ｍｏｌｅ）のナフチレン−２，６−ジカルボニル−ジクロリドを少量ずつ加えた。結果として淡黄色懸濁液となった。反応物は、０−５℃で１時間維持された。更に１時間かけて室温まで温度を上昇し、それから全量を６５℃で更に２時間維持した。反応生成物は、それから２００ｍＬのイソプロパノール／水（１／４）で希釈された。反応混合物は、それから６００ｍＬの水に撹拌下注がれた。それから固体沈殿物は濾取され、続いてイソプロパノール／水（１／１）で数回に分けて洗浄された。それから、該固体は８０℃で１５時間真空乾燥機で乾燥された。目的生成物は、無色粉末として得られた。
収量：７６．１ｇ（理論値の＝７６％）
融点：３００℃以上
【００４４】
実施例Ｃ：次式の化合物の調製
【化２２】
2005534783.tif 000024
実施例Ａと同様にして、９．０７ｇ（０．０５３ｍｏｌ）の４−アミノ−２，２，６，６−テトラメチルピペリジンオキシドを１．７ｇ（０．０４１ｍｏｌ）の無水塩化リチウム、３０．９ｇ（０．３ｍｏｌ）のトリエチルアミン及び４．０４ｇ（０．０２ｍｏｌ）の塩化テレフタロイルと反応させた。粗生成物は、２００ｍｌのメタノール中で、還流された。この白色懸濁液は、室温まで冷却され、濾過され残渣は、８０℃で真空中、乾燥された。目的生成物は、白色粉末の形で得られた。
収量：７．６３ｇ（理論値の６０．５％）
融点：２８０℃以上（分解）
Ｃ26Ｈ40Ｎ4Ｏ4の元素分析：
計算値：Ｃ  ６６．０７％、Ｈ  ８．５３％、Ｎ  １１．８５％．
実測値：Ｃ  ６５．５１％、Ｈ  ８．６１％、Ｎ  １１．７０％．
【００４５】
実施例Ｄ：次式の化合物の調製
【化２３】
2005534783.tif 000025
実施例Ａと同様にして、４．７０ｇ（０．０２５ｍｏｌ）の１−メトキシ−２，２，６，６−テトラメチルピペリジン−４−イルアミンを０．８ｇ（０．０１９ｍｏｌ）の無水塩化リチウム、１４．２ｇ（０．１４ｍｏｌ）のトリエチルアミン及び１．９０ｇ（０．０１ｍｏｌ）の塩化テレフタロイルと反応させた。粗生成物は、１００ｍｌのメタノール中で、還流された。この白色懸濁液は、室温まで冷却され、濾過され残渣は、８０℃で真空中、乾燥された。目的生成物は、白色粉末の形で得られた。
収量：４．０ｇ（理論値の８５％）
融点：３２０℃以上（分解）
Ｃ28Ｈ46Ｎ4Ｏ4の元素分析：
計算値：Ｃ  ６６．９０％、Ｈ  ９．２２％、Ｎ  １１．１５％．
実測値：Ｃ  ６６．６０％、Ｈ  ９．２８％、Ｎ  １１．０５％．
【００４６】
以下の実施例において、次の手順を適用した。
広角Ｘ線散乱（ＷＡＸＳ）によるβ−型結晶含有率の決定：
以下に記載したようにして製造した試験品のβ−改良含有率の分析のためにシーメンス（登録商標）広角Ｘ線回折装置（モデル  Ｄ５００）を使用した。該試験品は、銅Ｋα照射源と検出器の間の中間で試料ホルダー中に配置される。該試料は、２ｒｐｍにおいて記録される間、回転される。回折パターンは、増加量０．０２５°及び記録時間１秒で、２θ＝５−３５°の範囲において記録される。β−型結晶の含有率は、次の数式に従って、A. Turner Jones ら、Makromol. Chem. 75巻、１３４頁（１９６４年）及び米国特許第５４９１１８８号明細書に記載されたようにして決定される。
β−型結晶含有量（％）＝１００×Ｐβ1／（Ｐα1＋Ｐα2＋Ｐα3＋Ｐβ1）
計算式中、Ｐα1ないしＰα3は、広角Ｘ線散乱により決定される、α−型結晶の
各ピーク高（最大値）及びＰβ1は、β−型結晶のピーク高（最大値）を表す。
Ｐβ1は、β−型結晶の（３００）面における反射強度（高さ）を表す。
Ｐα1は、α−型結晶の（１１０）面における反射強度（高さ）を表す。
Ｐα2は、α−型結晶の（０４０）面における反射強度（高さ）を表す。
Ｐα3は、α−型結晶の（１３０）面における反射強度（高さ）を表す。
【００４７】
示差走査熱量測定（ＤＳＣ）
乾燥窒素雰囲気下で操作される、パーキンエルマーＤＳＣ機器（登録商標）（モデル  ＤＳＣ  ７）を、標準方法に従って、種々の試料の結晶化挙動の解析に使用した。約５ないし１０ｍｇの試料は、アルミニウムキャップ中に密閉され、１０℃／分の速度で、１３０℃から２３０℃まで加熱され、２３０℃で５分間保持される。そして、それに続いて、１０℃／分の速度で５０℃まで冷却される。結晶化温度として示されるデータは、冷却時
に記録された温度記録図における発熱のピーク温度（主要ピークの極小）である。
【００４８】
実施例Ｉ
２．５ｋｇのポリプロピレン粉末（モンテル（登録商標）のＭｏｐｌｅｎ  ＦＬ  Ｆ  ２０（登録商標））は、０．１０％のトリス（２，４−ジ−第三ブチルフェニル）ホスファイト、０．０５％のテトラキス３−（３，５−ジ−第三ブチル−４−ヒドロキシフェニル）プロピオン酸ペンタエリスリトール、０．１０％のステアリン酸カルシウム及び０．２０％の化合物Ａと共にハイスピードミキサーで均一になるまで混合された。このブレンドは、それから高くとも２４０℃の温度において、Ｂｅｒｓｔｏｒｆｆ（登録商標）の二軸押出機において押し出された。冷却のため水浴を通して押出物を引き抜いた後、造粒した。
５５ｇの造粒物は、溶融加圧機Ｓｕｔｅｒ  ＬＰ  ３２２（登録商標）においてＴ1＝
２４０℃、１５分間で溶融された。続いて、溶融したポリプロピレン樹脂組成物は、Ｔ2
＝１１０℃の温度である第二の溶融加圧機（Ｓｕｔｅｒ  ＬＰ  ３２２（登録商標））に挿入される。該試料は、Ｐ＝１０バールで加圧され、指示温度Ｔsにおいて６０分間、ア
ニール／結晶化される。β−型結晶含有率を、表１に示した。
表１：
β−造核剤を用いないポリプロピレン樹脂（成分（１））の再結晶温度：１１２．０℃
【表１】
2005534783.tif 000026
該試料は、更に、耐候性試験機中で優れた光安定性を示した。
【００４９】
実施例ＩＩ：
２．５ｋｇのポリプロピレン粉末（モンテル（登録商標）のＭｏｐｌｅｎ  ＦＬ  Ｆ  ２０（登録商標））は、０．１０％のトリス（２，４−ジ−第三ブチルフェニル）ホスファイト、０．０５％のテトラキス３−（３，５−ジ−第三ブチル−４−ヒドロキシフェニル）プロピオン酸ペンタエリスリトール、０．１０％のステアリン酸カルシウム及び０．２０％の化合物Ｂと共にハイスピードミキサーで均一になるまで混合された。このブレンドは、それから高くとも２４０℃の温度において、Ｂｅｒｓｔｏｒｆｆ（登録商標）の二軸押出機において押し出された。冷却のため水浴を通して押出物を引き抜いた後、造粒した。
５５ｇの造粒物は、加熱加圧Ｓｕｔｅｒ  ＬＰ  ３２２（登録商標）においてＴ1＝２
４０℃、１５分間で溶融された。続いて、溶融したポリプロピレン樹脂組成物は、Ｔ2＝
１００℃の温度である第二の加熱加圧（Ｓｕｔｅｒ  ＬＰ  ３２２（登録商標））に挿入される。該試料は、Ｐ＝１０バールで加圧され、指示温度Ｔsにおいて３０分間、アニー
ル／結晶化される。該β−型結晶含有率を、表２に示した。
表２：
【表２】
2005534783.tif 000027
該試料は、更に、耐候性試験機中で優れた光安定性を示した。
【００５０】
実施例ＩＩＩ：
配合：
５ｋｇのポリプロピレン単独重合体（モンテル（登録商標）のＭｏｐｌｅｎ  ＰＨ  ３５０（登録商標））粉末は、は、０．１０％のトリス（２，４−ジ−第三ブチルフェニル）ホスファイト、０．０５％のテトラキス３−（３，５−ジ−第三ブチル−４−ヒドロキシフェニル）プロピオン酸ペンタエリスリトール、０．１０％のステアリン酸カルシウム及び異なった量の式（Ｉ）で表される化合物と共にハイスピードミキサーで均一になるまで混合された。このブレンドは、それから高くとも２３０℃の温度において、Ｂｅｒｓｔｏｒｆｆ（登録商標）（スクリュー直径  ２５ｍｍ、Ｌ／Ｄ比：４６）の二軸押出機において押し出された。冷却のため水浴を通して押出物を引き抜いた後、造粒した。
キャストフィルム調製：
キャストフィルムは２３０℃（押出機）及び１１５℃（チルロール）の温度において、キャストフィルムライン（Ｄｒ．Ｃｏｌｌｉｎ  ＣＲ１３６／３５０）を備えた一軸押出機（Ｄｒ．Ｃｏｌｌｉｎ  Ｅ  ３０Ｍ）を用いて製造された。キャストフィルムは、０．２ｍｍ及び１ｍｍの厚さで製造された。
二軸配向フィルムの製造：
試験試料調製：試験試料は、キャストフィルムから８５ｍｍ×８５ｍｍ片へ切り込まれた。延伸は、０．１ｓ-1のヘンキー歪においてブリュックナー  カロＩＶ（Ｂｒｏｕｃｋｎｅｒ  Ｋａｒｏ  ＩＶ）のニ軸延伸機で達成された。
初期サイズＬ０（ｍｍ）：ＭＤ×ＴＤ＝７０×７０（クリップ距離  ７０ｍｍ）
予備加熱時間：４０秒／１５０℃
クリップ設置温度：９５℃
【国際調査報告】
2005534783.tif 000047
2005534783.tif 000048
2005534783.tif 000049
2005534783.tif 000050